(57)【要約】解像性に優れ、かつ残渣欠陥が少ないパターンを形成することができる感活性光線性又は感放射線性組成物、感活性光線性又は感放射線性組成物の精製方法、上記感活性光線性又は感放射線性組成物の精製方法を含むパターン形成方法、及び電子デバイスの製造方法を提供する。金属カチオン及び配位子を含有する感活性光線性又は感放射線性組成物は、組成物１ｍＬ中に含まれる粒径０．１５μｍ以下の液中パーティクル数が１０個以下である感活性光線性又は感放射線性組成物である。【特許請求の範囲】
【請求項１】
金属原子を含むカチオン及び配位子を含有する感活性光線性又は感放射線性組成物であって、感活性光線性又は感放射線性組成物１ｍＬ中に含まれる粒径０．１５μｍ以下の液中パーティクル数が１０個以下である感活性光線性又は感放射線性組成物。
【請求項２】
前記感活性光線性又は感放射線性組成物が、金属原子の亜酸化物カチオン、カウンターアニオン、過酸化物系配位子、及び水を含有する、請求項１に記載の感活性光線性又は感放射線性組成物。
【請求項３】
前記感活性光線性又は感放射線性組成物が、金属原子を含むカチオン、有機系配位子、及び有機溶剤を含有する、請求項１に記載の感活性光線性又は感放射線性組成物。
【請求項４】
前記金属原子がハフニウム、ジルコニウム、及びスズから選ばれる少なくとも１種である請求項１〜３のいずれか一項に記載の感活性光線性又は感放射線性組成物。
【請求項５】
前記金属原子がハフニウム及びジルコニウムから選ばれる少なくとも１種である請求項１〜４のいずれか一項に記載の感活性光線性又は感放射線性組成物。
【請求項６】
前記金属原子がスズである請求項１〜４のいずれか一項に記載の感活性光線性又は感放射線性組成物。
【請求項７】
感活性光線性又は感放射線性組成物の精製方法であって、
金属原子を含むカチオン及び配位子を含有する感活性光線性又は感放射線性組成物の溶液を、ポリエチレン系樹脂のフィルターを用いて循環濾過することを含み、
前記循環濾過後の感活性光線性又は感放射線性組成物１ｍＬ中に含まれる粒径０．１５μｍ以下の液中パーティクル数が１０個以下である感活性光線性又は感放射線性組成物の精製方法。
【請求項８】
更に、ポリアミド系樹脂のフィルターを、前記ポリエチレン系樹脂のフィルターと組み合わせて用いて循環濾過する請求項７に記載の感活性光線性又は感放射線性組成物の精製方法。
【請求項９】
前記ポリエチレン系樹脂のフィルターの孔径が１０ｎｍ以下である請求項７又は８に記載の感活性光線性又は感放射線性組成物の精製方法。
【請求項１０】
請求項７〜９のいずれか一項に記載の感活性光線性又は感放射線性組成物の精製方法を含むパターン形成方法。
【請求項１１】
請求項１０に記載のパターン形成方法を含む電子デバイスの製造方法。
【発明の詳細な説明】
【技術分野】
【０００１】
本発明は、感活性光線性又は感放射線性組成物、感活性光線性又は感放射線性組成物の精製方法、パターン形成方法、及び電子デバイスの製造方法に関する。
より詳細には、本発明は、ＩＣ（Ｉｎｔｅｇｒａｔｅｄ  Ｃｉｒｃｕｉｔ、集積回路）等の半導体製造工程、液晶、サーマルヘッド等の回路基板の製造、さらにはその他のフォトアプリケーションのリソグラフィー工程に使用することができる感活性光線性又は感放射線性組成物、感活性光線性又は感放射線性組成物の精製方法、パターン形成方法、及び電子デバイスの製造方法に関する。
【背景技術】
【０００２】
従来、ＩＣ及びＬＳＩ（Ｌａｒｇｅ  Ｓｃａｌｅ  Ｉｎｔｅｇｒａｔｅｄ  ｃｉｒｃｕｉｔ、大規模集積回路）などの半導体デバイスの製造プロセスにおいては、レジスト組成物を用いたリソグラフィーによる微細加工が行われている。
集積回路の高集積化に伴い、サブミクロン領域又はクオーターミクロン領域の超微細パターン形成が要求されるようになってきている。それに伴い、露光波長もｇ線からｉ線に、更にエキシマレーザー光（ＫｒＦ及びＡｒＦ）に、というように短波長化の傾向が見られる。更には、現在では、エキシマレーザー光以外にも、電子線（ＥＢ、Ｅｌｅｃｔｒｏｎ  Ｂｅａｍ）、Ｘ線、あるいは極紫外線（ＥＵＶ、Ｅｘｔｒｅｍｅ  Ｕｌｔｒａ  Ｖｉｏｌｅｔ）を用いたリソグラフィーも開発が進んでいる。
このような状況のもと、レジスト組成物として、種々の構成が提案されており、例えば、特許文献１には、水と、金属亜酸化物カチオンと、多原子無機陰イオンと、過酸化物基を含む配位子とを含むレジスト組成物を用いてパターンを形成する技術が記載されている。また、特許文献２には、金属カチオンと、有機系配位子と、有機溶剤とを含むレジスト組成物を用いてパターンを形成する技術が記載されている。
【先行技術文献】
【特許文献】
【０００３】
【特許文献１】特開２０１１−２５３１８５号公報
【特許文献２】米国特許出願公開第２０１５／００５６５４２号明細書
【発明の概要】
【発明が解決しようとする課題】
【０００４】
しかしながら、特許文献１及び２に記載された技術では、特に、超微細（たとえば、線幅２０ｎｍ以下）のパターンの形成において、レジスト組成物中に、化学的又は物理的に特性の異なる異物が少しでも残存すると、パターンの解像性の悪化、及び残渣欠陥の発生が生じる。
そこで、本発明は、特に、超微細（たとえば、線幅２０ｎｍ以下）のパターンの形成において、解像性に優れ、かつ残渣欠陥が少ないパターンを形成することができる感活性光線性又は感放射線性組成物、感活性光線性又は感放射線性組成物の精製方法、上記感活性光線性又は感放射線性組成物の精製方法を含むパターン形成方法、及び電子デバイスの製造方法を提供することを目的とする。
【課題を解決するための手段】
【０００５】
本発明者らは、鋭意検討し、下記の手段により、上記課題を解決できることを見出した。【０００６】
＜１＞
金属原子を含むカチオン及び配位子を含有する感活性光線性又は感放射線性組成物であって、感活性光線性又は感放射線性組成物１ｍＬ中に含まれる粒径０．１５μｍ以下の液中パーティクル数が１０個以下である感活性光線性又は感放射線性組成物。
＜２＞
上記感活性光線性又は感放射線性組成物が、金属原子の亜酸化物カチオン、カウンターアニオン、過酸化物系配位子、及び水を含有する、＜１＞に記載の感活性光線性又は感放射線性組成物。
＜３＞
上記感活性光線性又は感放射線性組成物が、金属原子を含むカチオン、有機系配位子、及び有機溶剤を含有する、＜１＞に記載の感活性光線性又は感放射線性組成物。
＜４＞
上記金属原子がハフニウム、ジルコニウム、及びスズから選ばれる少なくとも１種である＜１＞〜＜３＞のいずれかに記載の感活性光線性又は感放射線性組成物。
＜５＞
上記金属原子がハフニウム及びジルコニウムから選ばれる少なくとも１種である＜１＞〜＜４＞のいずれかに記載の感活性光線性又は感放射線性組成物。
＜６＞
上記金属原子がスズである＜１＞〜＜４＞のいずれかに記載の感活性光線性又は感放射線性組成物。
＜７＞
感活性光線性又は感放射線性組成物の精製方法であって、
金属原子を含むカチオン及び配位子を含有する感活性光線性又は感放射線性組成物の溶液を、ポリエチレン系樹脂のフィルターを用いて循環濾過することを含み、
前記循環濾過後の感活性光線性又は感放射線性組成物１ｍＬ中に含まれる粒径０．１５μｍ以下の液中パーティクル数が１０個以下である感活性光線性又は感放射線性組成物の精製方法。
＜８＞
更に、ポリアミド系樹脂のフィルターを、上記ポリエチレン系樹脂のフィルターと組み合わせて用いて循環濾過する＜７＞に記載の感活性光線性又は感放射線性組成物の精製方法。
＜９＞
上記ポリエチレン系樹脂のフィルターの孔径が１０ｎｍ以下である＜７＞又は＜８＞に記載の感活性光線性又は感放射線性組成物の精製方法。
＜１０＞
＜７＞〜＜９＞のいずれかに記載の感活性光線性又は感放射線性組成物の精製方法を含むパターン形成方法。
＜１１＞
＜１０＞に記載のパターン形成方法を含む電子デバイスの製造方法。
【発明の効果】
【０００７】
本発明によれば、特に、超微細（たとえば、線幅２０ｎｍ以下）のパターンの形成において、解像性に優れ、かつ残渣欠陥が少ないパターンを形成することができる感活性光線性又は感放射線性組成物、感活性光線性又は感放射線性組成物の精製方法、上記感活性光線性又は感放射線性組成物の精製方法を含むパターン形成方法、及び電子デバイスの製造方法を提供することができる。
【図面の簡単な説明】
【０００８】
【図１】濾過装置を説明するための模式図である。
【図２】濾過装置を説明するための模式図である。
【発明を実施するための形態】
【０００９】
以下、本発明を実施するための形態について説明する。
尚、本明細書における基（原子団）の表記において、置換及び無置換を記していない表記は、置換基を有さないもののみではなく、置換基を有するものをも包含するものである。例えば、「アルキル基」とは、置換基を有さないアルキル基（無置換アルキル基）のみならず、置換基を有するアルキル基（置換アルキル基）をも包含するものである。
本明細書中における「活性光線」又は「放射線」とは、例えば、水銀灯の輝線スペクトル、エキシマレーザーに代表される遠紫外線、極紫外線、Ｘ線、電子線等を意味する。本発明において光とは、活性光線又は放射線を意味する。本明細書中における「露光」とは、特に断らない限り、水銀灯の輝線スペクトル、エキシマレーザーに代表される遠紫外線、Ｘ線、極紫外線などによる露光のみならず、電子線、イオンビーム等の粒子線による描画も含む。
本明細書では、「（メタ）アクリル系モノマー」とは、「ＣＨ２＝ＣＨ−ＣＯ−」又は「ＣＨ２＝Ｃ（ＣＨ３）−ＣＯ−」の構造を有するモノマーの少なくとも１種を意味する。同様に「（メタ）アクリレート」及び「（メタ）アクリル酸」とは、それぞれ「アクリレート及びメタクリレートの少なくとも１種」並びに「アクリル酸及びメタクリル酸の少なくとも１種」を意味する。
本明細書において、「〜」はその前後に記載される数値を下限値および上限値として含む意味で使用される。
【００１０】
［感活性光線性又は感放射線性組成物］
本発明の感活性光線性又は感放射線性組成物は、金属原子を含むカチオン及び配位子を含有する感活性光線性又は感放射線性組成物であって、感活性光線性又は感放射線性組成物１ｍＬ中に含まれる粒径０．１５μｍ以下の液中パーティクル数が１０個以下である感活性光線性又は感放射線性組成物である。
【００１１】
本発明の感活性光線性又は感放射線性組成物は、特に限定されないが、好ましくはレジスト組成物である。
本発明における感放射線性又は感活性光線性組成物は、電子線又は極紫外線露光用であることが好ましく、極紫外線露光用であることがより好ましい。
【００１２】
本発明の感活性光線性又は感放射線性組成物は、下記（Ａ）又は（Ｂ）のいずれかの態様の感活性光線性又は感放射線性組成物であることが好ましい。
（Ａ）  金属原子の亜酸化物カチオン（ａ１）、カウンターアニオン（ａ２）、過酸化物系配位子（ａ３）、及び水（ａ４）を含有する感活性光線性又は感放射線性組成物。
（Ｂ）  金属原子を含むカチオン（ｂ１）、有機系配位子（ｂ２）、及び有機溶剤（ｂ３）を含有する感活性光線性又は感放射線性組成物。
上記（Ａ）の態様の感活性光線性又は感放射線性組成物を、「感活性光線性又は感放射線性組成物（Ａ）」ともいう。
上記（Ｂ）の態様の感活性光線性又は感放射線性組成物を、「感活性光線性又は感放射線性組成物（Ｂ）」ともいう。
【００１３】
｛感活性光線性又は感放射線性組成物（Ａ）｝
（Ａ）の態様の感活性光線性又は感放射線性組成物について説明する。
【００１４】
＜金属原子の亜酸化物カチオン（ａ１）＞
感活性光線性又は感放射線性組成物（Ａ）に含まれる金属原子の亜酸化物カチオン（金属亜酸化物カチオン）（ａ１）としては、例えばＶＯ２＋、ＳｂＯ＋、ＲｅＯ３＋、ＴｉＯ２＋、ＴａＯ３＋、ＴａＯ２＋、ＹＯ＋、ＮｂＯ２＋、ＭｏＯ２＋、ＷＯ４＋、ＷＯ２２＋、ＡｌＯ＋、ＧａＯ＋、ＣｒＯ＋、ＦｅＯ＋、ＢｉＯ＋、ＬａＯ＋、ＣｅＯ＋、ＰｒＯ＋、ＮｄＯ＋、ＰｍＯ＋、ＳｍＯ＋、ＥｕＯ＋、ＧｄＯ＋、ＴｂＯ＋、ＤｙＯ＋、ＨｏＯ＋、ＥｒＯ＋、ＴｍＯ＋、ＹｂＯ＋、ＬｕＯ＋、ＴｉＯｙ（ＯＨ）ｚ（４−２ｙ−ｚ）＋、ＴａＯｙ（ＯＨ）ｚ（５−２ｙ−ｚ）＋、ＹＯｙ（ＯＨ）ｚ（３−２ｙ−ｚ）＋、ＮｂＯｙ（ＯＨ）ｚ（４−２ｙ−ｚ）＋、ＭｏＯｙ（ＯＨ）ｚ（４−２ｙ−ｚ）＋、ＷＯｙ（ＯＨ）ｚ（６−２ｙ−ｚ）＋、ＡｌＯｙ（ＯＨ）ｚ（３−２ｙ−ｚ）＋、ＧａＯｙ（ＯＨ）ｚ（３−２ｙ−ｚ）＋、Ｚｎ（ＯＨ）＋、ＣｒＯｙ（ＯＨ）ｚ（３−２ｙ−ｚ）＋、ＦｅＯｙ（ＯＨ）ｚ（３−２ｙ−ｚ）＋、ＢｉＯｙ（ＯＨ）ｚ（３−２ｙ−ｚ）＋、ＬａＯｙ（ＯＨ）ｚ（３−２ｙ−ｚ）＋、ＣｅＯｙ（ＯＨ）ｚ（３−２ｙ−ｚ）＋、ＰｒＯｙ（ＯＨ）ｚ（３−２ｙ−ｚ）＋、ＮｂＯｙ（ＯＨ）ｚ（３−２ｙ−ｚ）＋、ＰｍＯｙ（ＯＨ）ｚ（３−２ｙ−ｚ）＋、ＳｍＯｙ（ＯＨ）ｚ（３−２ｙ−ｚ）＋、ＥｕＯｙ（ＯＨ）ｚ（３−２ｙ−ｚ）＋、ＧｄＯｙ（ＯＨ）ｚ（３−２ｙ−ｚ）＋、ＴｂＯｙ（ＯＨ）ｚ（３−２ｙ−ｚ）＋、ＤｙＯｙ（ＯＨ）ｚ（３−２ｙ−ｚ）＋、ＨｏＯｙ（ＯＨ）ｚ（３−２ｙ−ｚ）＋、ＥｒＯｙ（ＯＨ）ｚ（３−２ｙ−ｚ）＋、ＴｍＯｙ（ＯＨ）ｚ（３−２ｙ−ｚ）＋、ＹｂＯｙ（ＯＨ）ｚ（３−２ｙ−ｚ）＋、ＬｕＯｙ（ＯＨ）ｚ（３−２ｙ−ｚ）＋、ＺｒＯ２＋、ＺｒＯＯＨ＋、Ｚｒ（ＯＨ）２２＋、Ｚｒ（ＯＨ）３＋、ＨｆＯ２＋、ＨｆＯＯＨ＋、Ｈｆ（ＯＨ）２２＋、Ｈｆ（ＯＨ）３＋、またはこれらの組合せを用いることができる。パラメーターｙおよびｚは、イオンが金属原子の特定の酸化状態に基づいて正電荷を有するように選択することができる。
好ましい金属亜酸化物カチオンとしては、ハフニウム及びジルコニウムから選ばれる少なくとも１種を含む金属亜酸化物カチオンであることが好ましく、ハフニウムを含む金属亜酸化物カチオンであることがより好ましく、例えばＺｒＯ２＋、ＺｒＯＯＨ＋、Ｚｒ（ＯＨ）２２＋、Ｚｒ（ＯＨ）３＋、ＨｆＯ２＋、ＨｆＯＯＨ＋、Ｈｆ（ＯＨ）２２＋、Ｈｆ（ＯＨ）３＋、これらの組合せ、および／または他の金属亜酸化物カチオンとの組合せが挙げられる。
【００１５】
また、感活性光線性又は感放射線性組成物（Ａ）には、更に、金属カチオン、例えばハフニウム（Ｈｆ４＋）、チタン（Ｔｉ４＋）、ジルコニウム（Ｚｒ４＋）、セリウム（Ｃｅ４＋）、スズ（Ｓｎ４＋）、タンタル（Ｔａ５＋）、ニオブ（Ｎｂ４＋）、イットリウム（Ｙ３＋）、モリブデン（Ｍｏ６＋）、タングステン（Ｗ６＋）、アルミニウム（Ａｌ３＋）、ガリウム（Ｇａ３＋）、亜鉛（Ｚｎ２＋）、クローム（Ｃｒ３＋）、鉄（Ｆｅ３＋）、ビスマス（Ｂｉ３＋）、スカンジウム（Ｓｃ３＋）、バナジウム（Ｖ４＋）、マンガン（Ｍｎ２＋、Ｍｎ３＋、Ｍｎ４＋）、コバルト（Ｃｏ２＋、Ｃｏ３＋）、ニッケル（Ｎｉ２＋、Ｎｉ３＋）、インジウム（Ｉｎ３＋）、アンチモン（Ｓｂ５＋）、イリジウム（Ｉｒ３＋、Ｉｒ４＋）、白金（Ｐｔ２＋、Ｐｔ４＋）、ランタン（Ｌａ３＋）、プラセオジム（Ｐｒ３＋）、ネオジム（Ｎｄ３＋）、プロメチウム（Ｐｍ３＋）、サマリウム（Ｓｍ３＋）、ユーロピウム（Ｅｕ３＋）、ガドリニウム（Ｇｄ３＋）、テルビウム（Ｔｂ３＋）、ジスプロシウム（Ｄｙ３＋）、ホルミウム（Ｈｏ３＋）、エルビウム（Ｅｒ３＋）、ツリウム（Ｔｍ３＋）、イッテルビウム（Ｙｂ３＋）、ルテチウム（Ｌｕ３＋）、またはこれらの組合せを含むことができる。
【００１６】
感活性光線性又は感放射線性組成物（Ａ）における金属亜酸化物カチオン（ａ１）の含有率は、０．０１ｍｏｌ／Ｌ以上１．４ｍｏｌ／Ｌ以下であることが好ましく、０．０５ｍｏｌ／Ｌ以上１．２ｍｏｌ／Ｌ以下であることがより好ましく、０．１ｍｏｌ／Ｌ以上１．０ｍｏｌ／Ｌ以下であることが更に好ましい。
【００１７】
金属亜酸化物カチオン（ａ１）は、ハロゲン塩（例えばフッ化物、臭化物、ヨウ化物、又はこれらの組み合わせ）などの塩の形態で用いることができる。
【００１８】
＜カウンターアニオン（ａ２）＞
感活性光線性又は感放射線性組成物（Ａ）に含まれるカウンターアニオン（ａ２）としては、例えば、無機陰イオンでも有機陰イオンでもよい。具体例としては、水酸化物イオン、ハロゲン陰イオン（例えば、フッ化物イオン、塩化物イオン、臭化物イオン、ヨウ化物イオン等）、置換または無置換のアルキルカルボン酸イオン（例えば、酢酸イオン、トリフルオロ酢酸イオン等）、置換または無置換のアリールカルボン酸イオン（例えば、安息香酸イオン等）、置換もしくは無置換のアルキルスルホン酸イオン（例えば、メタンスルホン酸イオン、トリフルオロメタンスルホン酸イオン等）、置換もしくは無置換のアリールスルホン酸イオン（例えばパラ−トルエンスルホン酸イオン、パラ−クロロベンゼンスルホン酸イオン等）、アリールジスルホン酸イオン（例えば１，３−ベンゼンジスルホン酸イオン、１，５−ナフタレンジスルホン酸イオン、２，６−ナフタレンジスルホン酸イオン等）、アルキル硫酸イオン（例えばメチル硫酸イオン等）、硫酸イオン、チオシアン酸イオン、硝酸イオン、過塩素酸イオン、テトラフルオロホウ酸イオン、テトラアリールホウ酸イオン、テトラキス（ペンタフルオロフェニル）ホウ酸イオン（Ｂ−（Ｃ６Ｆ５）４）、ヘキサフルオロホスフェートイオン、ピクリン酸イオン、アミドイオン（アシル基又はスルホニル基で置換されたアミドを含む）、メチドイオン（アシル基又はスルホニル基で置換されたメチドを含む）が挙げられる。
好ましくは、酸素原子を含むカウンターアニオンであり、更に好ましくは、硫酸イオンである。
感活性光線性又は感放射線性組成物（Ａ）において、カウンターアニオン（ａ２）の含有率は、モル基準で金属亜酸化物カチオン（ａ１）の含有率の０．５倍以上２．０倍以下であることが好ましく、０．７５倍以上１．５倍以下であることがより好ましく、０．８倍以上１．３倍以下であることが更に好ましい。
【００１９】
また、感活性光線性又は感放射線性組成物（Ａ）は酸素系である多原子陰イオンを含んでもよい。最終的な無機酸化物の形成を通じて、酸素系多原子陰イオンを最終の固体材料内の酸化物中に持ち込み得る。陽イオンの場合と同様にこれら陰イオンの性質はｐＨに左右され得る。酸素系多原子陰イオンには、例えばＳＯ４２−、ＢＯ３３−、ＡｓＯ４３−、ＭｏＯ４２−、ＰＯ４３−、ＷＯ４２−、ＳｅＯ４２−、ＳｉＯ４４−、それらのプロトン化形態、およびそれらの組合せを含む。感活性光線性又は感放射線性組成物（Ａ）中の多原子陰イオンのモル濃度は、金属原子の亜酸化物カチオン（ａ１）のモル濃度の約０．５〜約２．０倍であることが好ましく、約０．７５〜約１．５倍であることがより好ましく、約０．８〜約１．３倍であることが更に好ましい。多原子陰イオンはｐＨ調整に適している場合には酸として加えてもよく、所望の金属陽イオンと共に加えてもよい。感活性光線性又は感放射線性組成物（Ａ）は、金属原子の亜酸化物カチオン（ａ１）と共に加えてよいハロゲン陰イオンなどの陰イオンを含んだ状態で調製し得る。ハロゲン陰イオンは過酸化物系配位子（ａ３）と反応して、Ｃｌ２、Ｂｒ２、またはＩ２などのハロゲン分子を形成し得る。ハロゲン陰イオンとの反応は過酸化物濃度を、加えた過酸化物の量に対して適度な量まで低下させる。
【００２０】
また、感活性光線性又は感放射線性組成物（Ａ）は、カウンターアニオン（ａ２）として、有機溶剤に可溶なカウンターアニオンを含有することも好ましい。有機溶剤に可溶なカウンターアニオンとして例えばトリフルオロメタンスルホン酸、及びＰＦ６−などが挙げられる。
【００２１】
＜過酸化物系配位子（ａ３）＞
感活性光線性又は感放射線性組成物（Ａ）に含まれる過酸化物系配位子（ａ３）は、過酸化物基（−Ｏ−Ｏ−）を有することが好ましく、過酸化水素であることがより好ましい。また、過酸化物系配位子（ａ３）として無機過酸化物系配位子を用いることもできる。無機過酸化物系配位子としては、例えば、ペルオキシ硫酸塩イオン（ＳＯ５Ｈ−）、ペルオキシ二硫酸塩イオン（Ｓ２Ｏ８２−）、ペルオキシ塩素酸イオン（ＣｌＯ５Ｈ−）、又はこれらの組合せが挙げられる。
感活性光線性又は感放射線性組成物（Ａ）において、過酸化物系配位子（ａ３）の含有率は、モル基準で金属亜酸化物カチオン（ａ１）の含有率の０．５倍以上２５倍以下であることが好ましく、２倍以上２５倍以下であることがより好ましく、３倍以上２５倍以下であることが更に好ましく、４倍以上２５倍以下であることが特に好ましく、５倍以上２５倍以下であることが最も好ましい。
【００２２】
過酸化物系配位子（ａ３）の濃度が高いほど、感活性光線性又は感放射線性組成物（Ａ）の安定性が優れる。感活性光線性又は感放射線性組成物（Ａ）は更なる撹拌なしに、固形物の沈降に対して少なくとも２時間、また場合によっては例えば１月以上、著しく長時間安定であることができる。前述のとおり、過酸化物系配位子（ａ３）としては、過酸化水素が好ましいが、他の無機過酸化物が適当である場合もある。また、ある態様では、有機過酸化物を使用することができる。
【００２３】
＜水（ａ４）＞
感活性光線性又は感放射線性組成物（Ａ）に含まれる水（ａ４）としては、超純水が好ましい。
【００２４】
感活性光線性又は感放射線性組成物（Ａ）の調製方法としては、特に限定されないが、金属亜酸化物カチオン（ａ１）を含む溶液、カウンターアニオン（ａ２）を含む溶液、及び過酸化物系配位子（ａ３）を含む溶液を、それぞれ別々に調製した後に、これらを混合する方法が好ましい。過酸化物系配位子（ａ３）が金属亜酸化物カチオン（ａ１）と配位し得るために、金属亜酸化物カチオン（ａ１）を含む溶液を過酸化物系配位子（ａ３）を含む溶液と混合し、一定時間（例えば５分〜１５分）放置して安定化させ、その後カウンターアニオン（ａ２）を含む溶液と混合することが好ましい。
【００２５】
｛感活性光線性又は感放射線性組成物（Ｂ）｝
次に、（Ｂ）の態様の感活性光線性又は感放射線性組成物について説明する。
【００２６】
＜金属原子を含むカチオン（ｂ１）＞
感活性光線性又は感放射線性組成物（Ｂ）に含まれる金属原子を含むカチオン（ｂ１）としては、金属原子のカチオン（金属カチオン）であることが好ましく、ハフニウム、ジルコニウム、スズ、アンチモン、及びインジウムから選ばれる少なくとも１種の金属のカチオンであることがより好ましく、ハフニウム、ジルコニウム、及びスズから選ばれる少なくとも１種の金属のカチオンであることが更に好ましく、スズのカチオンであることが特に好ましい。また、その他の金属カチオンとして、チタン、ジルコニウム、ハフニウム、バナジウム、コバルト、モリブデン、タングステン、アルミニウム、ガリウム、ケイ素、ゲルマニウム、リン、ヒ素、イットリウム、ランタン、セシウム、及びルテチウムから選ばれる少なくとも１種の原子のカチオンを含んでいてもよい。
【００２７】
＜有機系配位子（ｂ２）＞
感活性光線性又は感放射線性組成物（Ｂ）に含まれる有機系配位子（ｂ２）としては、例えば、アルキル基（例えば、メチル基、エチル基、プロピル基、ブチル基、ｔ−ブチル基）、アリール基（例えばフェニル基）、アラルキル基（例えばベンジル基）、アルケニル基（例えばビニル基、アリル基）、及びカルボン酸エステル（例えば、酢酸エステル、プロピオン酸エステル、ブタン酸エステル、安息香酸エステル）などが挙げられる。
感活性光線性又は感放射線性組成物（Ｂ）において、有機系配位子（ｂ２）の含有率は、モル基準で金属原子を含むカチオン（ｂ１）の含有率の０．２５倍以上４倍以下であることが好ましく、０．５倍以上３．５倍以下であることがより好ましく、０．７５倍以上３倍以下であることが更に好ましく、１倍以上２．７５倍以下であることが特に好ましい。
【００２８】
＜有機溶剤（ｂ３）＞
感活性光線性又は感放射線性組成物（Ｂ）に含まれる有機溶剤（ｂ３）としては、例えば、芳香族系溶剤（例えば、キシレン、トルエン）、エステル系溶剤（例えば、プロピレングリコールモノメチルエーテルアセテート、酢酸エチル、乳酸エチル）、アルコール系溶剤（例えば、２−メチル−２−プロパノール、４−メチル−２−ペンタノール、１−プロパノール、１−ブタノール、アニソール）、ケトン系溶剤（例えばメチルエチルケトン）などが挙げられる。
有機溶剤（ｂ３）は、引火点が１０℃以上であることが好ましく、２０℃以上であることがより好ましく、２５℃以上であることが更に好ましい。
有機溶剤（ｂ３）は、２０℃における蒸気圧が１０ｋＰａ以下であることが好ましく、８ｋＰａ以下であることがより好ましく、６ｋＰａ以下であることが更に好ましい。
感活性光線性又は感放射線性組成物（Ｂ）中の有機溶剤（ｂ３）の含有率は、感活性光線性又は感放射線性組成物（Ｂ）の全固形分１ｇに対して、５〜１０００ｇであることが好ましく、１０〜１０００ｇであることがより好ましい。
【００２９】
［液中パーティクル数］
本発明の感活性光線性又は感放射線性組成物１ｍＬ中に含まれる粒径０．１５μｍ以下の液中パーティクル数は１０個以下であり、好ましくは７個以下であり、より好ましくは５個以下であり、更に好ましくは３個以下である。
感活性光線性又は感放射線性組成物１ｍＬ中に含まれる粒径０．１５μｍ以下の液中パーティクル数が１０個以下であることで、特に、超微細（たとえば、線幅２０ｎｍ以下）のパターンの形成において、解像性に優れ、かつ残渣欠陥が少ないパターンを形成することができると考えられる。
粒径０．１５μｍ以下の液中パーティクル数例えば、リオン株式会社製パーティクルカウンターＫＳ−４１を用いて測定することができる。
感活性光線性又は感放射線性組成物１ｍＬ中に含まれる粒径０．１５μｍ以下の液中パーティクル数を１０個以下にする方法としては、後述する本発明の感活性光線性又は感放射線性組成物の精製方法が挙げられる。
【００３０】
＜塩基性化合物＞
本発明の感活性光線性又は感放射線性組成物は、塩基性化合物を含有してもよい。塩基性化合物を含有することにより、感活性光線性又は感放射線性組成物の安定性が向上する。
塩基性化合物としては、好ましくは、下記式（Ａ）〜（Ｅ）で示される構造を有する化合物を挙げることができる。
【００３１】
【化１】
2017163922.tif 000002
【００３２】
一般式（Ａ）中、Ｒ２００、Ｒ２０１及びＲ２０２は、同一でも異なってもよく、各々独立に水素原子、アルキル基（好ましくは炭素数１〜２０）、シクロアルキル基（好ましくは炭素数３〜２０）又はアリール基（好ましくは炭素数６〜２０）を表し、ここで、Ｒ２０１とＲ２０２は、互いに結合して環を形成してもよい。
【００３３】
上記アルキル基について、置換基を有するアルキル基としては、炭素数１〜２０のアミノアルキル基、炭素数１〜２０のヒドロキシアルキル基、または炭素数１〜２０のシアノアルキル基が好ましい。
一般式（Ｅ）中、Ｒ２０３、Ｒ２０４、Ｒ２０５及びＲ２０６は、同一でも異なってもよく、各々独立に炭素数１〜２０個のアルキル基を表す。
一般式（Ａ）及び（Ｅ）中のアルキル基は、置換基を有していても無置換であってもよい。
これら一般式（Ａ）及び（Ｅ）中のアルキル基は、無置換であることがより好ましい。
【００３４】
好ましい化合物として、グアニジン、アミノピロリジン、ピラゾール、ピラゾリン、ピペラジン、アミノモルホリン、アミノアルキルモルフォリン、ピペリジン等を挙げることができ、更に好ましい化合物として、イミダゾール構造、ジアザビシクロ構造、オニウムヒドロキシド構造、オニウムカルボキシレート構造、トリアルキルアミン構造、アニリン構造又はピリジン構造を有する化合物、水酸基及び／又はエーテル結合を有するアルキルアミン誘導体、水酸基及び／又はエーテル結合を有するアニリン誘導体等を挙げることができる。
【００３５】
イミダゾール構造を有する化合物としてはイミダゾール、２，４，５−トリフェニルイミダゾール、ベンズイミダゾール等が挙げられる。ジアザビシクロ構造を有する化合物としては１、４−ジアザビシクロ［２，２，２］オクタン、１、５−ジアザビシクロ［４，３，０］ノナ−５−エン、１、８−ジアザビシクロ［５，４，０］ウンデカ−７−エン等が挙げられる。オニウムヒドロキシド構造を有する化合物としてはトリアリールスルホニウムヒドロキシド、フェナシルスルホニウムヒドロキシド、２−オキソアルキル基を有するスルホニウムヒドロキシド、具体的にはトリフェニルスルホニウムヒドロキシド、トリス（ｔ−ブチルフェニル）スルホニウムヒドロキシド、ビス（ｔ−ブチルフェニル）ヨードニウムヒドロキシド、フェナシルチオフェニウムヒドロキシド、２−オキソプロピルチオフェニウムヒドロキシド等が挙げられる。オニウムカルボキシレート構造を有する化合物としてはオニウムヒドロキシド構造を有する化合物のアニオン部がカルボキシレートになったものであり、例えばアセテート、アダマンタン−１−カルボキシレート、パーフロロアルキルカルボキシレート等が挙げられる。トリアルキルアミン構造を有する化合物としては、トリ（ｎ−ブチル）アミン、トリ（ｎ−オクチル）アミン等を挙げることができる。アニリン化合物としては、２，６−ジイソプロピルアニリン、Ｎ，Ｎ−ジメチルアニリン、Ｎ，Ｎ−ジブチルアニリン、Ｎ，Ｎ−ジヘキシルアニリン等を挙げることができる。水酸基及び／又はエーテル結合を有するアルキルアミン誘導体としては、エタノールアミン、ジエタノールアミン、トリエタノールアミン、トリス（メトキシエトキシエチル）アミン等を挙げることができる。水酸基及び／又はエーテル結合を有するアニリン誘導体としては、Ｎ，Ｎ−ビス（ヒドロキシエチル）アニリン等を挙げることができる。
【００３６】
好ましい塩基性化合物として、更に、フェノキシ基を有するアミン化合物、フェノキシ基を有するアンモニウム塩化合物を挙げることができる。
【００３７】
アミン化合物は、１級、２級、又は３級のアミン化合物を使用することができ、少なくとも１つのアルキル基が窒素原子に結合しているアミン化合物が好ましい。アミン化合物は、３級アミン化合物であることがより好ましい。アミン化合物は、少なくとも１つのアルキル基（好ましくは炭素数１〜２０）が窒素原子に結合していれば、アルキル基の他に、シクロアルキル基（好ましくは炭素数３〜２０）又はアリール基（好ましくは炭素数６〜１２）が窒素原子に結合していてもよい。
また、アミン化合物は、アルキル鎖中に、酸素原子を有し、オキシアルキレン基が形成されていることが好ましい。分子内のオキシアルキレン基の数は、１つ以上であればよく、３〜９個であることが好ましく、４〜６個であることがさらに好ましい。オキシアルキレン基の中でもオキシエチレン基（−ＣＨ２ＣＨ２Ｏ−）又はオキシプロピレン基（−ＣＨ（ＣＨ３）ＣＨ２Ｏ−もしくは−ＣＨ２ＣＨ２ＣＨ２Ｏ−）が好ましく、オキシエチレン基がさらに好ましい。
【００３８】
アンモニウム塩化合物は、１級、２級、３級、又は４級のアンモニウム塩化合物を使用することができ、少なくとも１つのアルキル基が窒素原子に結合しているアンモニウム塩化合物が好ましい。アンモニウム塩化合物は、少なくとも１つのアルキル基（好ましくは炭素数１〜２０）が窒素原子に結合していれば、アルキル基の他に、シクロアルキル基（好ましくは炭素数３〜２０）又はアリール基（好ましくは炭素数６〜１２）が窒素原子に結合していてもよい。
アンモニウム塩化合物は、アルキル鎖中に、酸素原子を有し、オキシアルキレン基が形成されていることが好ましい。分子内のオキシアルキレン基の数は、１つ以上であればよく、３〜９個であることが好ましく、４〜６個であることがさらに好ましい。オキシアルキレン基の中でもオキシエチレン基（−ＣＨ２ＣＨ２Ｏ−）又はオキシプロピレン基（−ＣＨ（ＣＨ３）ＣＨ２Ｏ−もしくは−ＣＨ２ＣＨ２ＣＨ２Ｏ−）が好ましく、オキシエチレン基がさらに好ましい。
アンモニウム塩化合物のアニオンとしては、ハロゲン原子、スルホネート、ボレート、フォスフェート等が挙げられるが、中でもハロゲン原子、スルホネートが好ましい。ハロゲン原子としてはクロライド、ブロマイド、アイオダイドが特に好ましく、スルホネートとしては、炭素数１〜２０の有機スルホネートが特に好ましい。有機スルホネートとしては、炭素数１〜２０のアルキルスルホネート、アリールスルホネートが挙げられる。アルキルスルホネートのアルキル基は置換基を有していてもよく、置換基としては例えばフッ素、塩素、臭素、アルコキシ基、アシル基、アリール基等が挙げられる。アルキルスルホネートとして、具体的にはメタンスルホネート、エタンスルホネート、ブタンスルホネート、ヘキサンスルホネート、オクタンスルホネート、ベンジルスルホネート、トリフルオロメタンスルホネート、ペンタフルオロエタンスルホネート、ノナフルオロブタンスルホネート等が挙げられる。アリールスルホネートのアリール基としてはベンゼン環、ナフタレン環、アントラセン環が挙げられる。ベンゼン環、ナフタレン環、アントラセン環は置換基を有していてもよく、置換基としては炭素数１〜６の直鎖若しくは分岐アルキル基、炭素数３〜６のシクロアルキル基が好ましい。直鎖若しくは分岐アルキル基、シクロアルキル基として、具体的には、メチル、エチル、ｎ−プロピル、イソプロピル、ｎ−ブチル、ｉ−ブチル、ｔ−ブチル、ｎ−ヘキシル、シクロヘキシル等が挙げられる。他の置換基としては炭素数１〜６のアルコキシ基、ハロゲン原子、シアノ、ニトロ、アシル基、アシルオキシ基等が挙げられる。
【００３９】
フェノキシ基を有するアミン化合物、フェノキシ基を有するアンモニウム塩化合物とは、アミン化合物又はアンモニウム塩化合物のアルキル基の窒素原子と反対側の末端にフェノキシ基を有するものである。フェノキシ基は、置換基を有していてもよい。フェノキシ基の置換基としては、例えば、アルキル基、アルコキシ基、ハロゲン原子、シアノ基、ニトロ基、カルボキシル基、カルボン酸エステル基、スルホン酸エステル基、アリール基、アラルキル基、アシルオキシ基、アリールオキシ基等が挙げられる。置換基の置換位は、２〜６位のいずれであってもよい。置換基の数は、１〜５の範囲でいずれであってもよい。
【００４０】
フェノキシ基と窒素原子との間に、少なくとも１つのオキシアルキレン基を有することが好ましい。分子内のオキシアルキレン基の数は、１つ以上であればよく、３〜９個であることが好ましく、４〜６個であることがさらに好ましい。オキシアルキレン基の中でもオキシエチレン基（−ＣＨ２ＣＨ２Ｏ−）又はオキシプロピレン基（−ＣＨ（ＣＨ３）ＣＨ２Ｏ−もしくは−ＣＨ２ＣＨ２ＣＨ２Ｏ−）が好ましく、オキシエチレン基がさらに好ましい。
【００４１】
フェノキシ基を有するアミン化合物は、フェノキシ基を有する１または２級アミンとハロアルキルエーテルを加熱して反応させ、続いて水酸化ナトリウム、水酸化カリウム、又はテトラアルキルアンモニウム等の強塩基の水溶液を添加し、その後酢酸エチル、又はクロロホルム等の有機溶剤で抽出することにより得ることができる。または、１または２級アミンと末端にフェノキシ基を有するハロアルキルエーテルを加熱して反応させ、続いて水酸化ナトリウム、水酸化カリウム、又はテトラアルキルアンモニウム等の強塩基の水溶液を添加し、その後酢酸エチル、又はクロロホルム等の有機溶剤で抽出することにより得ることができる。
【００４２】
塩基性化合物としては、例えば、特開２０１３−１１８３３号公報の段落０１４０〜０１４４に記載の化合物（アミン化合物、アミド基含有化合物、ウレア化合物、含窒素複素環化合物等）を用いることができる。
【００４３】
＜紫外線吸収剤＞
本発明の感活性光線性又は感放射線性組成物は、紫外線吸収剤を含有してもよい。紫外線吸収剤を含有することにより、感活性光線性又は感放射線性組成物の安定性が向上する。紫外線吸収剤は、共役ジエン系化合物が好ましく、下記一般式（ＵＶ）で表される化合物がより好ましい。
【００４４】
【化２】
2017163922.tif 000003
【００４５】
一般式（ＵＶ）において、Ｒ１及びＲ２は、各々独立に、水素原子、炭素原子数１〜２０のアルキル基、又は炭素原子数６〜２０のアリール基を表す。Ｒ１とＲ２とは互いに同一でも異なっていてもよいが、同時に水素原子を表すことはない。
Ｒ１及びＲ２は、Ｒ１及びＲ２が結合する窒素原子と共に、環状アミノ基を形成してもよい。環状アミノ基としては、例えば、ピペリジノ基、モルホリノ基、ピロリジノ基、ヘキサヒドロアゼピノ基、ピペラジノ基等が挙げられる。
Ｒ１及びＲ２は、各々独立に、炭素原子数１〜２０のアルキル基が好ましく、炭素原子数１〜１０のアルキル基がより好ましく、炭素原子数１〜５のアルキル基がさらに好ましい。
Ｒ３及びＲ４は、電子求引基を表す。ここで電子求引基は、ハメットの置換基定数σｐ値（以下、単に「σｐ値」という。）が、０．２０以上１．０以下の電子求引基である。好ましくは、σｐ値が０．３０以上０．８以下の電子求引基である。Ｒ３及びＲ４は互いに結合して環を形成してもよい。Ｒ３及びＲ４は、アシル基、カルバモイル基、アルキルオキシカルボニル基、アリールオキシカルボニル基、シアノ基、ニトロ基、アルキルスルホニル基、アリールスルホニル基、スルホニルオキシ基、スルファモイル基が好ましく、アシル基、カルバモイル基、アルキルオキシカルボニル基、アリールオキシカルボニル基、シアノ基、アルキルスルホニル基、アリールスルホニル基、スルホニルオキシ基、スルファモイル基がより好ましい。
上記のＲ１、Ｒ２、Ｒ３、及びＲ４の少なくとも１つは、連結基を介して、ビニル基と結合したモノマーより導かれるポリマーの形になっていてもよい。他のモノマーとの共重合体であっても良い。
【００４６】
一般式（ＵＶ）で示される紫外線吸収剤の具体例としては、下記式で表わされる化合物が挙げられる。一般式（ＵＶ）で示される紫外線吸収剤の置換基の説明は、ＷＯ２００９／１２３１０９号公報の段落番号００２４〜００３３（対応する米国特許出願公開第２０１１／００３９１９５号明細書の＜００４０＞〜＜００５９＞）の記載を参酌でき、これらの内容は本明細書に組み込まれる。一般式（ＵＶ）で表される化合物の好ましい具体例は、ＷＯ２００９／１２３１０９号公報の段落番号００３４〜００３７（対応する米国特許出願公開第２０１１／００３９１９５号明細書の＜００６０＞）の例示化合物（１）〜（１４）の記載を参酌でき、これらの内容は本明細書に組み込まれる。
【００４７】
【化３】
2017163922.tif 000004
【００４８】
紫外線吸収剤の市販品としては、例えば、ＵＶ５０３（大東化学（株）製）などが挙げられる。また、紫外線吸収剤は、アミノジエン系化合物、サリシレート系化合物、ベンゾフェノン系化合物、ベンゾトリアゾール系化合物、アクリロニトリル系化合物、トリアジン系化合物等の紫外線吸収剤を用いることができる。具体例としては特開２０１３−６８８１４号公報に記載の化合物が挙げられる。ベンゾトリアゾール系化合物としてはミヨシ油脂製のＭＹＵＡシリーズ（化学工業日報、２０１６年２月１日）を用いてもよい。
【００４９】
＜界面活性剤＞
本発明の感活性光線性又は感放射線性組成物は、界面活性剤を含んでもよい。界面活性剤を含有することにより、波長が２５０ｎｍ以下、特には２２０ｎｍ以下の露光光源を使用した場合に、良好な感度及び解像度で、密着性及び現像欠陥のより少ないパターンを形成することが可能となる。
界面活性剤としては、フッ素系及び／又はシリコン系界面活性剤を用いることが特に好ましい。
フッ素系及び／又はシリコン系界面活性剤としては、例えば、米国特許出願公開第２００８／０２４８４２５号明細書の＜０２７６＞に記載の界面活性剤が挙げられる。また、エフトップＥＦ３０１若しくはＥＦ３０３（新秋田化成（株）製）；フロラードＦＣ４３０、４３１若しくは４４３０（住友スリーエム（株）製）；メガファックＦ１７１、Ｆ１７３、Ｆ１７６、Ｆ１８９、Ｆ１１３、Ｆ１１０、Ｆ１７７、Ｆ１２０若しくはＲ０８（ＤＩＣ（株）製）；サーフロンＳ−３８２、ＳＣ１０１、１０２、１０３、１０４、１０５若しくは１０６（旭硝子（株）製）；トロイゾルＳ−３６６（トロイケミカル（株）製）；ＧＦ−３００若しくはＧＦ−１５０（東亜合成化学（株）製）；サーフロンＳ−３９３（セイミケミカル（株）製）；エフトップＥＦ１２１、ＥＦ１２２Ａ、ＥＦ１２２Ｂ、ＲＦ１２２Ｃ、ＥＦ１２５Ｍ、ＥＦ１３５Ｍ、ＥＦ３５１、ＥＦ３５２、ＥＦ８０１、ＥＦ８０２若しくはＥＦ６０１（（株）ジェムコ製）；ＰＦ６３６、ＰＦ６５６、ＰＦ６３２０若しくはＰＦ６５２０（ＯＭＮＯＶＡ社製）；又は、ＦＴＸ−２０４Ｇ、２０８Ｇ、２１８Ｇ、２３０Ｇ、２０４Ｄ、２０８Ｄ、２１２Ｄ、２１８Ｄ若しくは２２２Ｄ（（株）ネオス製）を用いてもよい。なお、ポリシロキサンポリマーＫＰ−３４１（信越化学工業（株）製）も、シリコン系界面活性剤として用いることができる。
【００５０】
また、界面活性剤は、上記に示すような公知のものの他に、テロメリゼーション法（テロマー法ともいわれる）又はオリゴメリゼーション法（オリゴマー法ともいわれる）により製造されたフルオロ脂肪族化合物を用いて合成してもよい。具体的には、このフルオロ脂肪族化合物から導かれたフルオロ脂肪族基を備えた重合体を、界面活性剤として用いてもよい。このフルオロ脂肪族化合物は、例えば、特開２００２−９０９９１号公報に記載された方法によって合成することができる。
また、米国特許出願公開第２００８／０２４８４２５号明細書の＜０２８０＞に記載されているフッ素系及び／又はシリコン系以外の界面活性剤を使用してもよい。
【００５１】
これら界面活性剤は、１種単独で用いてもよく、２種以上を組み合わせて用いてもよい。
【００５２】
本発明の感活性光線性又は感放射線性組成物が界面活性剤を含む場合、界面活性剤の含有量は、感活性光線性又は感放射線性組成物の全固形分を基準として、０質量％超２質量％以下が好ましく、０．０００１〜２質量％がより好ましく、０．０００５〜１質量％が更に好ましい。
【００５３】
＜その他の添加剤＞
本発明の感活性光線性又は感放射線性組成物は、その他の添加剤として、染料、可塑剤、光増感剤、光吸収剤、及び現像液に対する溶解性を促進させる化合物から選ばれる少なくとも１種を更に含んでもよい。
【００５４】
［感活性光線性又は感放射線性組成物の精製方法］
本発明の感活性光線性又は感放射線性組成物の精製方法は、金属カチオン及び配位子を含有する感活性光線性又は感放射線性組成物の溶液を、ポリエチレン系樹脂のフィルターを用いて循環濾過することを含む。本発明の感活性光線性又は感放射線性組成物の精製方法により得られた感活性光線性又は感放射線性組成物１ｍＬ中に含まれる粒径０．１５μｍ以下の液中パーティクル数は１０個以下である。
【００５５】
＜ポリエチレン系樹脂のフィルター＞
ポリエチレン系樹脂のフィルターとは、ポリエチレン系樹脂を濾材としたフィルターである。ポリエチレン系樹脂のフィルターは、繊維が密にパッキングされたポリエチレン系樹脂を濾材とするため、サイズ排除の効果が大きく、微細な異物を効果的に除去できる。
ポリエチレン系樹脂は、エチレン単位を主鎖に有するホモポリマー又はコポリマーであり、具体的にはポリエチレン、高密度ポリエチレン等が挙げられる。
ポリエチレン系樹脂のフィルターのフィルター孔径は、５０ｎｍ以下であることが好ましく、３０ｎｍ以下であることがさらに好ましく、１０ｎｍ以下であることが最も好ましい。フィルター孔径の下限値は、１ｎｍ以上であることが好ましく、２ｎｍ以上であることがさらに好ましい。フィルターの孔径が５０ｎｍ以下であれば異物を十分に除去でき、１ｎｍ以上であれば濾過速度が遅くなりすぎない。
【００５６】
本発明では、ポリアミド系樹脂のフィルターを、ポリエチレン系樹脂のフィルターと組み合わせて用いることもできる。
ポリアミド系樹脂のフィルターとは、ポリアミド系樹脂を濾材としたフィルターである。ポリアミド系樹脂のフィルターは、極性を有するポリアミド系樹脂を濾材とするため、極性の高い異物を効果的に除去できる。
ポリアミド系樹脂は、主鎖にアミド結合を有するホモポリマー又はコポリマーであり、具体的にはポリアミド６、ポリアミド６６等が挙げられる。
ポリアミド系樹脂のフィルターのフィルター孔径は、４０ｎｍ以下であることが好ましく、２０ｎｍ以下であることがさらに好ましく、１０ｎｍ以下であることが最も好ましい。ポリアミド系樹脂のフィルター孔径の下限値は、１ｎｍ以上であることが好ましく、２ｎｍ以上であることがさらに好ましい。
ポリアミド系樹脂のフィルターのフィルター孔径が４０ｎｍ以下であれば異物を十分に除去でき、１ｎｍ以上であれば濾過速度が遅くなりすぎない。
【００５７】
＜濾過装置＞
２種類以上のフィルターを併用する場合、２種類以上のフィルターを直列に連結させ、感活性光線性又は感放射線性組成物の溶液が２種類以上のフィルターを連続的に通過するように構成することが好ましい。いずれのフィルターを先に通過するように構成してもよい。フィルターの数に特に制約はない。
また、本発明の精製方法では、感活性光線性又は感放射線性組成物の溶液を濾過装置内で循環させながら濾過を行うため、濾過装置としては、フィルターの他、感活性光線性又は感放射線性組成物の溶液をフィルターに供給するためのポンプ（例えば、ケミカルポンプ等）を備えたものを好適に用いることができる。
【００５８】
＜循環濾過＞
本発明の精製方法では、感活性光線性又は感放射線性組成物の溶液を、既述のような濾過装置内で循環させ、フィルターに複数回通過させることにより濾過を行う（以下、このような濾過を「循環濾過」と記す場合がある。）。循環回数は１回以上であり、２〜９９回が好ましく、４〜４９回がより好ましく、９〜２９回が更に好ましい。循環させることで、異物をより除去しやすくなる。また、循環回数が９９回以下であれば、濾過時間が長くならず、生産性に優れる。循環回数は、感活性光線性又は感放射線性組成物の溶液がフィルターを通過した回数から１を引いた回数である。即ち２回フィルターを通過させれば循環回数は１回である。感活性光線性又は感放射線性組成物の溶液のフィルターを通過させる回数は２回以上であれば特に制限はないが、３〜１００回が好ましく、５〜５０回がより好ましく、１０〜３０回が更に好ましい。
例えば、図１に示すような装置を用いて循環濾過を行う場合、循環回数は、［（感活性光線性又は感放射線性組成物の溶液の第１のフィルター通過積算量）／（感活性光線性又は感放射線性組成物の溶液のタンクへの仕込み量）−１］として求めることができる。
また、図２に示すような装置を用いて循環濾過を行う場合、循環回数は、［（感活性光線性又は感放射線性組成物の溶液の第１のフィルター通過積算量）／（感活性光線性又は感放射線性組成物の溶液のタンクへの仕込み量）−１］として求めることができる。
循環濾過の所要時間は１日以内が好ましい。濾過時間が１日以内であれば、感活性光線性又は感放射線性組成物の溶液が濾過材を通過中の環境下において、化学変化を起こしにくく、変質しにくい。
循環濾過の他の条件については特に制限はない。但し、感活性光線性又は感放射線性組成物の溶液をフィルターに通過させる速度（濾過速度）は、濾過線速度として、２０〜１１０Ｌｍ２／時間とすることが好ましく、５０〜１１０Ｌｍ２／時間とすることが更に好ましい。濾過線速度が２０Ｌｍ２／時間以上であると、感活性光線性又は感放射線性組成物の溶液粘度が高い場合であっても、圧力不足による濾過不能となりにくい。一方、濾過線速度が１１０Ｌｍ２／時間以下であると、フィルターに吸着及び／又は捕捉された異物が再脱離しにくい。
また、感活性光線性又は感放射線性組成物の溶液をフィルターに通過させる温度（濾過温度）は、感活性光線性又は感放射線性組成物の溶液の品質を維持する観点から、１５〜３０℃とすることが好ましく、１７〜２５℃とすることが更に好ましい。濾過温度が１５℃以上であると、感活性光線性又は感放射線性組成物の溶液中で凝集物が発生しにくい。一方、濾過温度が３０℃以下であると、感活性光線性又は感放射線性組成物の溶液が変質しにくい。
【００５９】
［パターン形成方法］
本発明のパターン形成方法は、上記本発明の感活性光線性又は感放射線性組成物の精製方法を含むパターン形成方法である。
本発明のパターン形成方法は、上記本発明の感活性光線性又は感放射線性組成物の精製方法によって精製された感活性光線性又は感放射線性組成物を用いて、更に、
（ａ）上記感活性光線性又は感放射線性組成物により感活性光線性又は感放射線性膜を形成する工程、
（ｂ）上記感活性光線性又は感放射線性膜を活性光線又は放射線により露光する工程、及び
（ｃ）露光された上記感活性光線性又は感放射線性膜を、現像液で現像する工程
を含むパターン形成方法であることが好ましい。
【００６０】
＜工程（ａ）＞
工程（ａ）は、感活性光線性又は感放射線性組成物により感活性光線性又は感放射線性膜を形成する工程である。工程（ａ）は、好ましくは、基板上に感活性光線性又は感放射線性組成物を塗布することにより感活性光線性又は感放射線性膜を形成する工程である。
感活性光線性又は感放射線性組成物は好ましくはレジスト組成物であり、感活性光線性又は感放射線性膜は好ましくはレジスト膜である。
基板としては、精密集積回路素子の製造に使用されるような基板が挙げられ、例えば、シリコンウエハ、シリカ基板、他の無機材料からなる基板、有機ポリマー（例えば、ポリカーボネート、ポリイミド、ポリエステル、ポリアルケン、及びこれらの混合物並びに共重合体等）などのポリマー基板、及びこれらの複合体などが挙げられる。
塗布方法としては、スピンコート、ロールコート、フローコート、ディップコート、スプレーコート、ドクターコート等の適当な塗布方法が挙げられる。これらの中でもスピン塗布が好ましく、その回転数は５００〜１００００ｒｐｍ（ｒｅｖｏｌｕｔｉｏｎ  ｐｅｒ  ｍｉｎｕｔｅ）が好ましく、１０００〜７５００ｒｐｍがより好ましく、２０００〜６０００ｒｐｍが更に好ましい。必要により、感活性光線性又は感放射線性膜の下層に、各種下地膜（無機膜、有機膜、反射防止膜）を形成してもよい。
【００６１】
感活性光線性又は感放射線性膜の厚さは、１μｍ以下であることが好ましく、２５０ｎｍ以下であることがより好ましく、１〜５０ｎｍであることが更に好ましく、１〜４０ｎｍであることが特に好ましく、１〜２５ｎｍであることが最も好ましい。
【００６２】
基板上に感活性光線性又は感放射線性膜を形成した後、感活性光線性又は感放射線性膜を加熱して膜に含まれる溶剤を除去し、膜を安定化させてもよい。加熱温度は４５〜１５０℃であることが好ましく、５０〜１３０℃であることがより好ましく、６０〜１１０℃であることが更に好ましい。加熱時間は、０．１分間以上であることが好ましく、０．５〜３０分間であることがより好ましく、０．７５〜１０分間であることが更に好ましい。
【００６３】
＜工程（ｂ）＞
工程（ｂ）は感活性光線性又は感放射線性膜を活性光線又は放射線により露光する工程であり、例えば次の方法により行うことができる。
上記のようにして形成した感活性光線性又は感放射線性膜に、所定のマスクを通して活性光線又は放射線を照射する。なお、電子線の照射では、マスクを介さない描画（直描）が一般的である。
活性光線又は放射線としては特に限定されないが、例えばＫｒＦエキシマレーザー、ＡｒＦエキシマレーザー、極紫外線、電子線等であり、極紫外線又は電子線が特に好ましく、極紫外線が最も好ましい。
放射線の露光量は、１〜１５０ｍＪ／ｃｍ２であることが好ましく、２〜１００ｍＪ／ｃｍ２であることがより好ましく、３〜５０ｍＪ／ｃｍ２であることが更に好ましい。
電子線の露光量は、０．１μＣ／ｃｍ２以上５ｍＣ／ｃｍ２以下であることが好ましく、０．５μＣ／ｃｍ２以上１ｍＣ／ｃｍ２以下であることがより好ましく、１μＣ／ｃｍ２以上１００μＣ／ｃｍ２以下であることが更に好ましい。
【００６４】
感活性光線性又は感放射線性組成物として、前述の金属原子の亜酸化物カチオン（ａ１）、カウンターアニオン（ａ２）、過酸化物系配位子（ａ３）、及び水（ａ４）を含有する感活性光線性又は感放射線性組成物（Ａ）を用いた場合、活性光線又は放射線のエネルギーにより、上記（ａ１）、（ａ２）、及び（ａ３）から形成された錯体における「−Ｏ−Ｏ−」結合が破壊され、「Ｍ−Ｏ−Ｍ」結合（Ｍは金属原子を表す）が形成される。すなわち、露光部と非露光部において組成が変化し、現像液に対する溶解性が変化するため、パターン形成が可能となると考えられる。
また、感活性光線性又は感放射線性組成物として、前述の金属原子を含むカチオン（ｂ１）、有機系配位子（ｂ２）、及び有機溶剤（ｂ３）を含有する感活性光線性又は感放射線性組成物（Ｂ）を用いた場合、活性光線又は放射線のエネルギーにより、上記（ｂ１）及び（ｂ２）から形成された錯体における「Ｍ−Ｃ」結合又は「Ｍ−Ｏ２Ｃ」結合が破壊され、「Ｍ−Ｏ」結合又は「Ｍ−Ｏ−Ｈ」結合が形成される。すなわち、露光部と非露光部において組成が変化し、現像液に対する溶解性が変化するため、パターン形成が可能となると考えられる。
【００６５】
＜露光後ベーク（ＰＥＢ：Ｐｏｓｔ  Ｅｘｐｏｓｕｒｅ  Ｂａｋｅ）＞
本発明のパターン形成方法においては、露光後、現像を行う前にベーク（加熱）を行うことができる。加熱温度は良好なパターンが得られる限り特に限定されるものではなく、４５〜１５０℃であることが好ましく、５０〜１３０℃であることがより好ましく、６０〜１１０℃であることが更に好ましい。ＰＥＢを行う回数は１回でも複数回であってもよい。加熱時間は０．１分間以上であることが好ましく、０．５〜３０分間であることがより好ましく、０．７５〜１０分間であることが更に好ましい。加熱は通常の露光機又は現像機に備わっている手段で行うことができ、ホットプレート等を用いて行ってもよい。
【００６６】
＜工程（ｃ）＞
工程（ｃ）は、露光された感活性光線性又は感放射線性膜を、現像液で現像する工程である。
【００６７】
＜現像液＞
現像液は、アルカリ現像液又は有機溶剤を含有する現像液であることが好ましい。有機溶剤を含有する現像液は、有機系現像液ということもできる。
【００６８】
（アルカリ現像液）
アルカリ現像液としては、例えば、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド、テトラプロピルアンモニウムヒドロキシド、テトラブチルアンモニウムヒドロキシド、テトラペンチルアンモニウムヒドロキシド、テトラヘキシルアンモニウムヒドロキシド、テトラオクチルアンモニウムヒドロキシド、エチルトリメチルアンモニウムヒドロキシド、ブチルトリメチルアンモニウムヒドロキシド、メチルトリアミルアンモニウムヒドロキシド、ジブチルジペンチルアンモニウムヒドロキシド等のテトラアルキルアンモニウムヒドロキシド、ジメチルビス（２−ヒドロキシエチル）アンモニウムヒドロキシド、トリメチルフェニルアンモニウムヒドロキシド、トリメチルベンジルアンモニウムヒドロキシド、トリエチルベンジルアンモニウムヒドロキシド等の第四級アンモニウム塩、ピロール、ピペリジン等の環状アミン類等のアルカリ性水溶液を使用することができる。
更に、上記アルカリ性水溶液にアルコール類、界面活性剤を適当量添加して使用することもできる。
アルカリ現像液のアルカリ濃度は、通常０．１〜２０質量％である。
アルカリ現像液のｐＨは、通常１０〜１５である。
アルカリ現像液としては、特に、テトラメチルアンモニウムヒドロキシドの２．３８質量％の水溶液が望ましい。
【００６９】
一般に現像液は水性の酸または塩基であることができる。よりシャープな像を得るためには、一般に水性塩基を使用することができる。現像液由来の汚染を低減するために、金属原子を含まない現像液を使用するのが望ましいこともある。したがって、水酸化テトラメチルアンモニウム、水酸化テトラエチルアンモニウム、水酸化テトラプロピルアンモニウム、水酸化テトラブチルアンモニウム、またはこれらの組合せなどの水酸化第四アンモニウム組成物が現像液として望ましい。特に好ましい水酸化第四アンモニウムは、Ｒ４ＮＯＨ（ここで、Ｒ＝メチル基、エチル基、プロピル基、ブチル基、またはこれらの組合せ）で表すことができる。さらに、混合水酸化第四テトラアルキルアンモニウムを、改良されたラインエッジの輪郭を得るために経験的評価に基づいて選択し得る。現像液中の水酸化テトラアルキルアンモニウムの含有率は、約２〜約４０質量％であることが好ましく、約３〜約３５質量％であることがより好ましく、約４〜約３０質量％であることが更に好ましい。
【００７０】
現像液は、上記成分に加えて、現像工程を容易にするための添加剤を含んでもよい。好適な添加剤には、例えばアンモニウム、ｄ−ブロック金属陽イオン（ハフニウム、ジルコニウムなど）、ｆ−ブロック金属陽イオン（ランタン、セリウム、ルテチウムなど）、ｐ−ブロック金属陽イオン（アルミニウム、スズなど）、アルカリ金属（リチウム、ナトリウム、カリウムなど）、およびこれらの組合せからなる群から選択される陽イオンを有する溶存塩と、フッ素、塩素、臭素、ヨウ素、硝酸、硫酸、リン酸、ケイ酸、ホウ酸、過酸化物、ブトキシド、ギ酸、エチレンジアミン−四酢酸（ＥＤＴＡ）、タングステン酸、モリブデン酸など、およびこれらの組合せからなる群から選択される陰イオンを有する溶存塩とを含む。これら任意選択の添加剤が存在する場合、現像液は、約１０質量％以下の添加剤を含むことが好ましく、約５質量％以下の添加剤を含むことがより好ましい。これら添加剤は、コントラスト、感受性、およびライン幅ラフネスを改良するように選択し得る。また、現像液中に添加剤を含有させることにより、ＨｆＯ２／ＺｒＯ２粒子の形成および沈殿を抑制し得る。
【００７１】
（有機系現像液）
次に、有機系現像液に含まれる有機溶剤について説明する。
有機溶剤の蒸気圧（混合溶剤である場合は全体としての蒸気圧）は、２０℃に於いて、５ｋＰａ以下が好ましく、３ｋＰａ以下がより好ましく、２ｋＰａ以下が更に好ましい。有機溶剤の蒸気圧を５ｋＰａ以下にすることにより、現像液の基板上あるいは現像カップ内での蒸発が抑制され、ウエハ面内の温度均一性が向上し、結果としてウエハ面内の寸法均一性が良化する。
有機系現像液に用いられる有機溶剤としては、種々の有機溶剤が広く使用されるが、たとえば、エステル系溶剤、ケトン系溶剤、アルコール系溶剤、アミド系溶剤、エーテル系溶剤、炭化水素系溶剤等の溶剤を用いることができる。
【００７２】
エステル系溶剤とは分子内にエステル結合を有する溶剤のことであり、ケトン系溶剤とは分子内にケトン基を有する溶剤のことであり、アルコール系溶剤とは分子内にアルコール性水酸基を有する溶剤のことであり、アミド系溶剤とは分子内にアミド基を有する溶剤のことであり、エーテル系溶剤とは分子内にエーテル結合を有する溶剤のことである。これらの中には、１分子内に上記官能基を複数種有する溶剤も存在するが、その場合は、その溶剤の有する官能基を含むいずれの溶剤種にも相当するものとする。例えば、ジエチレングリコールモノメチルエーテルは、上記分類中の、アルコール系溶剤、エーテル系溶剤いずれにも相当するものとする。また、炭化水素系溶剤とは置換基を有さない炭化水素溶剤のことである。
特に、エステル系溶剤、ケトン系溶剤、エーテル系溶剤、及び炭化水素系溶剤から選択される少なくとも１種の溶剤を含有する有機系現像液であることが好ましく、エステル系溶剤を含有する有機系現像液であることがより好ましく、酢酸ブチル又は酢酸イソアミルを含有する有機系現像液であることが更に好ましく、酢酸イソアミルを含有する有機系現像液であることが最も好ましい。
【００７３】
エステル系溶剤としては、例えば、酢酸メチル、酢酸エチル、酢酸ブチル、酢酸イソブチル、酢酸ペンチル、酢酸プロピル、酢酸イソプロピル、酢酸アミル（酢酸ペンチル）、酢酸イソアミル（酢酸イソペンチル、酢酸３−メチルブチル）、酢酸２−メチルブチル、酢酸１−メチルブチル、酢酸ヘキシル、酢酸ヘプチル、酢酸オクチル、メトキシ酢酸エチル、エトキシ酢酸エチル、酪酸ブチル、２−ヒドロキシイソ酪酸メチル、プロピレングリコールモノメチルエーテルアセテート（ＰＧＭＥＡ；別名１−メトキシ−２−アセトキシプロパン）、エチレングリコールモノエチルエーテルアセテート、エチレングリコールモノプロピルエーテルアセテート、エチレングリコールモノブチルエーテルアセテート、エチレングリコールモノフェニルエーテルアセテート、ジエチレングリコールモノメチルエーテルアセテート、ジエチレングリコールモノプロピルエーテルアセテート、ジエチレングリコールモノエチルエーテルアセテート、ジエチレングリコールモノフェニルエーテルアセテート、ジエチレングリコールモノブチルエーテルアセテート、ジエチレングリコールモノエチルエーテルアセテート、２−メトキシブチルアセテート、３−メトキシブチルアセテート、４−メトキシブチルアセテート、３−メチル−３−メトキシブチルアセテート、３−エチル−３−メトキシブチルアセテート、プロピレングリコールモノエチルエーテルアセテート、プロピレングリコールモノプロピルエーテルアセテート、２−エトキシブチルアセテート、４−エトキシブチルアセテート、４−プロポキシブチルアセテート、２−メトキシペンチルアセテート、３−メトキシペンチルアセテート、４−メトキシペンチルアセテート、２−メチル−３−メトキシペンチルアセテート、３−メチル−３−メトキシペンチルアセテート、３−メチル−４−メトキシペンチルアセテート、４−メチル−４−メトキシペンチルアセテート、プロピレングリコールジアセテート、蟻酸メチル、蟻酸エチル、蟻酸ブチル、蟻酸プロピル、乳酸エチル、乳酸ブチル、乳酸プロピル、炭酸エチル、炭酸プロピル、炭酸ブチル、ピルビン酸メチル、ピルビン酸エチル、ピルビン酸プロピル、ピルビン酸ブチル、アセト酢酸メチル、アセト酢酸エチル、プロピオン酸メチル、プロピオン酸エチル、プロピオン酸プロピル、プロピオン酸イソプロピル、プロピオン酸ペンチル、プロピオン酸ヘキシル、プロピオン酸ヘプチル、ブタン酸ブチル、ブタン酸イソブチル、ブタン酸ペンチル、ブタン酸ヘキシル、イソブタン酸イソブチル、ペンタン酸プロピル、ペンタン酸イソプロピル、ペンタン酸ブチル、ペンタン酸ペンチル、ヘキサン酸エチル、ヘキサン酸プロピル、ヘキサン酸ブチル、ヘキサン酸イソブチル、ヘプタン酸メチル、ヘプタン酸エチル、ヘプタン酸プロピル、酢酸シクロヘキシル、酢酸シクロヘプチル、酢酸２−エチルヘキシル、プロピオン酸シクロペンチル、２−ヒドロキシプロピオン酸メチル、２−ヒドロキシプロピオン酸エチル、メチル−３−メトキシプロピオネート、エチル−３−メトキシプロピオネート、エチル−３−エトキシプロピオネート、プロピル−３−メトキシプロピオネート等を挙げることができる。これらの中でも、酢酸ブチル、酢酸アミル、酢酸イソアミル、酢酸２−メチルブチル、酢酸１−メチルブチル、酢酸ヘキシル、プロピオン酸ペンチル、プロピオン酸ヘキシル、プロピオン酸ヘプチル、ブタン酸ブチルが好ましく用いられ、酢酸イソアミルが特に好ましく用いられる。
【００７４】
ケトン系溶剤としては、例えば、１−オクタノン、２−オクタノン、１−ノナノン、２−ノナノン、アセトン、２−ヘプタノン、４−ヘプタノン、１−ヘキサノン、２−ヘキサノン、ジイソブチルケトン、シクロヘキサノン、メチルシクロヘキサノン、フェニルアセトン、メチルエチルケトン、メチルイソブチルケトン、アセチルアセトン、アセトニルアセトン、イオノン、ジアセトニルアルコール、アセチルカービノール、アセトフェノン、メチルナフチルケトン、イソホロン、プロピレンカーボネート、γ−ブチロラクトン等を挙げることができ、中でも２−ヘプタノンが好ましい。
【００７５】
アルコール系溶剤としては、例えば、メタノール、エタノール、１−プロパノール、イソプロパノール、１−ブタノール、２−ブタノール、３−メチル−１−ブタノール、ｔｅｒｔ―ブチルアルコール、１−ペンタノール、２−ペンタノール、１−ヘキサノール、１−ヘプタノール、１−オクタノール、１−デカノール、２−ヘキサノール、２−ヘプタノール、２−オクタノール、３−ヘキサノール、３−ヘプタノール、３−オクタノール、４−オクタノール、３−メチル−３−ペンタノール、シクロペンタノール、２，３−ジメチル−２−ブタノール、３，３−ジメチル−２−ブタノール、２−メチル−２−ペンタノール、２−メチル−３−ペンタノール、３−メチル−２−ペンタノール、３−メチル−３−ペンタノール、４−メチル−２−ペンタノール（メチルイソブチルカルビノール）、４−メチル−３−ペンタノール、シクロヘキサノール、５−メチル−２−ヘキサノール、４−メチル−２−ヘキサノール、４，５−ジメチル−２−ヘキサール、６−メチル−２−ヘプタノール、７−メチル−２−オクタノール、８−メチル−２−ノナール、９−メチル−２−デカノール、３−メトキシ−１−ブタノール等のアルコール（１価のアルコール）、エチレングリコール、ジエチレングリコール、トリエチレングリコール等のグリコール系溶剤、エチレングリコールモノメチルエーテル、プロピレングリコールモノメチルエーテル（ＰＧＭＥ；別名１−メトキシ−２−プロパノール）、ジエチレングリコールモノメチルエーテル、トリエチレングリコールモノエチルエーテル、メトキシメチルブタノール、エチレングリコールモノエチルエーテル、エチレングリコールモノプロピルエーテル、エチレングリコールモノブチルエーテル、プロピレングリコールモノエチルエーテル、プロピレングリコールモノプロピルエーテル、プロピレングリコールモノブチルエーテル、プロピレングリコールモノフェニルエーテル等の水酸基を含有するグリコールエーテル系溶剤等を挙げることができる。これらの中でもグリコールエーテル系溶剤を用いることが好ましい。
【００７６】
エーテル系溶剤としては、例えば、水酸基を含有するグリコールエーテル系溶剤の他、プロピレングリコールジメチルエーテル、プロピレングリコールジエチルエーテル、ジプロピレングリコールジメチルエーテル、ジプロピレングリコールジエチルエーテル、ジエチレングリコールジメチルエーテル、ジエチレングリコールジエチルエーテル等の水酸基を含有しないグリコールエーテル系溶剤、アニソール、フェネトール等の芳香族エーテル溶剤、ジオキサン、テトラヒドロフラン、テトラヒドロピラン、パーフルオロ−２−ブチルテトラヒドロフラン、パーフルオロテトラヒドロフラン、１，４−ジオキサンなどが挙げられる。また、シクロペンチルイソプロピルエーテル、シクロペンチルｓｅｃ−ブチルエーテル、シクロペンチルｔｅｒｔ−ブチルエーテル、シクロヘキシルイソプロピルエーテル、シクロヘキシルｓｅｃ−ブチルエーテル、シクロヘキシルｔｅｒｔ−ブチルエーテルなどの分岐アルキル基を有する環式脂肪族エーテル系溶剤、ジ−ｎ−プロピルエーテル、ジ−ｎ−ブチルエーテル、ジ−ｎ−ペンチルエーテル、ジ−ｎ−ヘキシルエーテルなどの直鎖アルキル基を有する非環式脂肪族エーテル系溶剤、ジイソヘキシルエーテル、メチルイソペンチルエーテル、エチルイソペンチルエーテル、プロピルイソペンチルエーテル、ジイソペンチルエーテル、メチルイソブチルエーテル、エチルイソブチルエーテル、プロピルイソブチルエーテル、ジイソブチルエーテル、ジイソプロピルエーテル、エチルイソプロピルエーテル、メチルイソプロピルエーテルなどの分岐アルキル基を有する非環式脂肪族エーテル系溶剤も挙げられる。中でも好ましくは、ウエハの面内均一性の観点から、炭素数８〜１２の非環式脂肪族エーテル系溶剤であり、より好ましくは、炭素数８〜１２の分岐アルキル基を有する非環式脂肪族エーテル系溶剤である。特に好ましくは、ジイソブチルエーテル、ジイソペンチルエーテル又はジイソヘキシルエーテルである。
【００７７】
アミド系溶剤としては、例えば、Ｎ−メチル−２−ピロリドン、Ｎ，Ｎ−ジメチルアセトアミド、Ｎ，Ｎ−ジメチルホルムアミド、ヘキサメチルホスホリックトリアミド、１，３−ジメチル−２−イミダゾリジノン等が使用できる。
【００７８】
炭化水素系溶剤としては、例えば、ペンタン、ヘキサン、オクタン、ノナン、デカン、ドデカン、ウンデカン、ヘキサデカン、２，２，４−トリメチルペンタン、２，２，３−トリメチルヘキサン、パーフルオロヘキサン、パーフルオロヘプタン等の脂肪族炭化水素系溶剤、トルエン、キシレン、エチルベンゼン、プロピルベンゼン、１−メチルプロピルベンゼン、２−メチルプロピルベンゼン、ジメチルベンゼン、ジエチルベンゼン、エチルメチルベンゼン、トリメチルベンゼン、エチルジメチルベンゼン、ジプロピルベンゼンなどの芳香族炭化水素系溶剤、オクテン、ノネン、デセン、ウンデセン、ドデセン、ヘキサデセンなどの不飽和炭化水素系溶剤が挙げられる。
不飽和炭化水素溶剤が有する二重結合、三重結合は複数でもよく、炭化水素鎖のどの位置に存在しても良い。二重結合を有することによるｃｉｓ、ｔｒａｎｓ体が混在していても良い。
なお、炭化水素系溶剤は、同じ炭素数で異なる構造の化合物の混合物であってもよい。例えば、脂肪族炭化水素系溶媒としてデカンを使用した場合、同じ炭素数で異なる構造の化合物である２−メチルノナン、２，２−ジメチルオクタン、４−エチルオクタン、イソデカンなどが脂肪族炭化水素系溶媒に含まれていてもよい。
また、上記同じ炭素数で異なる構造の化合物は、１種のみが含まれていてもよいし、上記のように複数種含まれていてもよい。
【００７９】
有機系現像液に含まれる有機溶剤は、上記露光工程において極紫外線又は電子線を用いる場合において、感活性光線性又は感放射線性膜の膨潤を抑制できるという点から、炭素原子数が７以上（７〜１４が好ましく、７〜１２がより好ましく、７〜１０がさらに好ましい）、かつヘテロ原子数が２以下のエステル系溶剤を用いることが好ましい。
上記エステル系溶剤のヘテロ原子は、炭素原子および水素原子以外の原子であって、例えば、酸素原子、窒素原子、硫黄原子等が挙げられる。ヘテロ原子数は、２以下が好ましい。
【００８０】
炭素原子数が７以上かつヘテロ原子数が２以下のエステル系溶剤の好ましい例としては、酢酸アミル、酢酸イソアミル、酢酸２−メチルブチル、酢酸１−メチルブチル、酢酸ヘキシル、プロピオン酸ペンチル、プロピオン酸ヘキシル、プロピオン酸ブチル、イソ酪酸イソブチル、プロピオン酸ヘプチル、ブタン酸ブチルなどが挙げられ、酢酸イソアミルを用いることが特に好ましい。
【００８１】
有機系現像液に含まれる有機溶剤は、上記露光工程において極紫外線又は電子線を用いる場合において、炭素原子数が７以上かつヘテロ原子数が２以下のエステル系溶剤に代えて、上記エステル系溶剤および上記炭化水素系溶剤の混合溶剤、又は、上記ケトン系溶剤および上記炭化水素溶剤の混合溶剤を用いてもよい。この場合においても、感活性光線性又は感放射線性膜の膨潤の抑制に効果的である。
エステル系溶剤と炭化水素系溶剤とを組み合わせて用いる場合には、エステル系溶剤として酢酸イソアミルを用いることが好ましい。また、炭化水素系溶剤としては、感活性光線性又は感放射線性膜の溶解性を調製するという観点から、飽和炭化水素溶剤（例えば、オクタン、ノナン、デカン、ドデカン、ウンデカン、ヘキサデカンなど）を用いることが好ましい。
ケトン系溶剤と炭化水素系溶剤とを組み合わせて用いる場合には、ケトン系溶剤として２−ヘプタノンを用いることが好ましい。また、炭化水素系溶剤としては、感活性光線性又は感放射線性膜の溶解性を調製するという観点から、飽和炭化水素溶剤（例えば、オクタン、ノナン、デカン、ドデカン、ウンデカン、ヘキサデカンなど）を用いることが好ましい。
上記の混合溶剤を用いる場合において、炭化水素系溶剤の含有量は、感活性光線性又は感放射線性膜の溶剤溶解性に依存するため、特に限定されず、適宜調製して必要量を決定すればよい。
【００８２】
上記の有機溶剤は、複数混合してもよいし、上記以外の溶剤又は水と混合し使用してもよい。但し、現像液全体としての含水率が１０質量％未満であることが好ましく、実質的に水分を含有しないことがより好ましい。現像液における有機溶剤（複数混合の場合は合計）の濃度は、好ましくは５０質量％以上、より好ましくは５０〜１００質量％、さらに好ましくは８５〜１００質量％、さらにより好ましくは９０〜１００質量％、特に好ましくは９５〜１００質量％である。最も好ましくは、実質的に有機溶剤のみからなる場合である。なお、実質的に有機溶剤のみからなる場合とは、微量の界面活性剤、酸化防止剤、安定剤、消泡剤などを含有する場合を含むものとする。
【００８３】
現像液は、酸化防止剤を含有することも好ましい。これにより、経時的な酸化剤の発生を抑制でき、酸化剤の含有量をより低下できる。酸化防止剤としては、公知のものが使用できるが、半導体用途に用いる場合、アミン系酸化防止剤、フェノール系酸化防止剤が好ましく用いられる。
【００８４】
酸化防止剤の含有量は、特に限定されないが、現像液の全質量に対して、０．０００１〜１質量％が好ましく、０．０００１〜０．１質量％がより好ましく、０．０００１〜０．０１質量％が更に好ましい。０．０００１質量％以上であるとより優れた酸化防止効果が得られ、１質量％以下であることで、現像残渣を抑制できる傾向にある。
【００８５】
現像液は、塩基性化合物を含有していてもよい。
【００８６】
現像液は、界面活性剤を含有してもよい。現像液が界面活性剤を含有することにより、感活性光線性又は感放射線性膜に対する濡れ性が向上して、現像がより効果的に進行する。
現像液が界面活性剤を含有する場合、界面活性剤の含有量は、現像液の全質量に対して、０．００１〜５質量％であることが好ましく、より好ましくは０．００５〜２質量％であり、更に好ましくは０．０１〜０．５質量％である。
【００８７】
現像方法としては、たとえば、現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液吐出ノズルをスキャンしながら現像液を吐出しつづける方法（ダイナミックディスペンス法）などを適用することができる。
また、現像を行う工程の後に、他の溶媒に置換しながら、現像を停止する工程を実施してもよい。
現像時間は特に制限はなく、通常は１０〜３００秒であり、好ましくは２０〜１２０秒である。
現像液の温度は０〜５０℃が好ましく、１５〜３５℃がより好ましい。
【００８８】
現像工程では、有機溶剤を含有する現像液を用いた現像と、アルカリ現像液による現像を両方行ってもよい（いわゆる二重現像を行ってもよい）。
【００８９】
＜工程（ｄ）＞
本発明のパターン形成方法は、工程（ｃ）の後に、現像された感活性光線性又は感放射線性膜をリンス液を用いてリンス（洗浄）する工程（ｄ）を有することが好ましい。
【００９０】
＜リンス液＞
アルカリ現像の後に行うリンス処理におけるリンス液としては、純水を使用し、界面活性剤を適当量添加して使用することもできる。
また、現像処理又はリンス処理の後に、パターン上に付着している現像液又はリンス液を超臨界流体により除去する処理を行うことができる。
【００９１】
有機溶剤現像の後に行うリンス処理におけるリンス液としては、有機溶剤を含有するリンス液（有機系リンス液）を用いることが好ましい。
【００９２】
リンス液の蒸気圧（混合溶剤である場合は全体としての蒸気圧）は、２０℃に於いて０．０５ｋＰａ以上５ｋＰａ以下が好ましく、０．１ｋＰａ以上５ｋＰａ以下がより好ましく、０．１２ｋＰａ以上３ｋＰａ以下が更に好ましい。リンス液の蒸気圧を０．０５ｋＰａ以上５ｋＰａ以下にすることにより、ウエハ面内の温度均一性が向上し、更にはリンス液の浸透に起因した膨潤が抑制され、ウエハ面内の寸法均一性が良化する。
【００９３】
（有機溶剤）
上記有機系リンス液に含まれる有機溶剤としては、種々の有機溶剤が用いられるが、炭化水素系溶剤、ケトン系溶剤、エステル系溶剤、アルコール系溶剤、アミド系溶剤及びエーテル系溶剤からなる群より選択される少なくとも１種の有機溶剤を用いることが好ましい。特に、リンス液が炭化水素系溶剤を含むことが好ましい。これらの有機溶剤の具体例は、現像液で説明した有機溶剤と同様である。
【００９４】
有機系リンス液に含まれる有機溶剤としては、上記露光工程において極紫外線又は電子線を用いる場合において、上記の有機溶剤の中でも炭化水素系溶剤を用いることが好ましく、脂肪族炭化水素系溶剤を用いることがより好ましい。リンス液に用いられる脂肪族炭化水素系溶剤としては、その効果がより向上するという観点から、炭素数５以上の脂肪族炭化水素系溶剤（例えば、ペンタン、ヘキサン、オクタン、デカン、ウンデカン、ドデカン、ヘキサデカン等）が好ましく、炭素原子数が８以上の脂肪族炭化水素系溶剤が好ましく、炭素原子数が１０以上の脂肪族炭化水素系溶剤がより好ましい。
なお、上記脂肪族炭化水素系溶剤の炭素原子数の上限値は特に限定されないが、例えば、１６以下が挙げられ、１４以下が好ましく、１２以下がより好ましい。
上記脂肪側炭化水素系溶剤の中でも、特に好ましくは、デカン、ウンデカン、ドデカンであり、最も好ましくはウンデカンである。
このようにリンス液に含まれる有機溶剤として炭化水素系溶剤（特に脂肪族炭化水素系溶剤）を用いることで、現像後にわずかに感活性光線性又は感放射線性膜に染み込んでいた現像液が洗い流されて、膨潤がより抑制され、パターン倒れが抑制されるという効果が一層発揮される。
また、炭化水素系溶剤としては、オクテン、ノネン、デセン、ウンデセン、ドデセン、ヘキサデセンなどの不飽和炭化水素系溶剤も挙げられる。
不飽和炭化水素溶剤が有する二重結合、三重結合は複数でもよく、炭化水素鎖のどの位置に存在しても良い。二重結合を有することによるｃｉｓ、ｔｒａｎｓ体が混在していても良い。
なお、炭化水素系溶剤は、同じ炭素数で異なる構造の化合物の混合物であってもよい。例えば、脂肪族炭化水素系溶媒としてデカンを使用した場合、同じ炭素数で異なる構造の化合物である２−メチルノナン、２，２−ジメチルオクタン、４−エチルオクタン、イソデカンなどが脂肪族炭化水素系溶媒に含まれていてもよい。
また、上記同じ炭素数で異なる構造の化合物は、１種のみが含まれていてもよいし、上記のように複数種含まれていてもよい。
【００９５】
有機溶剤は、複数混合してもよいし、上記以外の有機溶剤と混合してもよい。上記溶剤は水と混合してもよいが、リンス液中の含水率は通常６０質量％以下であり、好ましくは３０質量％以下、更に好ましくは１０質量％以下、最も好ましくは５質量％以下である。含水率を６０質量％以下にすることで、良好なリンス特性を得ることができる。
【００９６】
リンス液は、界面活性剤を含有することが好ましい。これにより、感活性光線性又は感放射線性膜に対する濡れ性が向上して、洗浄効果がより向上する傾向にある。
界面活性剤の含有量は、リンス液の全質量に対して、通常０．００１〜５質量％、好ましくは０．００５〜２質量％、更に好ましくは０．０１〜０．５質量％である。
【００９７】
リンス液は、酸化防止剤を含有することが好ましい。これにより、経時的な酸化剤の発生を抑制でき、酸化剤の含有量をより低下できる。酸化防止剤の具体例および含有量については、上記の現像液で述べた通りである。
【００９８】
リンス工程においては、現像を行ったウエハを、上記のリンス液を用いて洗浄する。洗浄処理の方法は特に限定されないが、例えば、一定速度で回転している基板上にリンス液を吐出しつづける方法（回転塗布法）、リンス液が満たされた槽中に基板を一定時間浸漬する方法（ディップ法）、及び、基板表面にリンス液を噴霧する方法（スプレー法）が挙げられる。この中でも、回転塗布法で洗浄処理を行った後、基板を２０００ｒｐｍ〜４０００ｒｐｍの回転数で回転させ、リンス液を基板上から除去することが好ましい。
【００９９】
＜収容容器＞
現像液が有機溶剤の場合、現像液及びリンス液に使用し得る有機溶剤としては、収容部を有する、有機系処理液の収容容器に保存されたものを使用することが好ましい。この収容容器としては、例えば、収容部の、有機系処理液に接触する内壁が、ポリエチレン樹脂、ポリプロピレン樹脂、及びポリエチレン−ポリプロピレン樹脂とは異なる樹脂、又は防錆及び金属溶出防止処理が施された金属から形成された、有機系処理液の収容容器であることが好ましい。この収容容器の上記収容部に、有機系処理液として使用される予定の有機溶剤を収容し、本発明のパターン形成方法において、上記収容部から排出したものを使用することができる。
【０１００】
上記の収容容器が、更に、上記の収容部を密閉するためのシール部を有している場合、このシール部も、ポリエチレン樹脂、ポリプロピレン樹脂、及びポリエチレン−ポリプロピレン樹脂とは異なる樹脂、又は防錆及び金属溶出防止処理が施された金属から形成されることが好ましい。
ここで、シール部とは、収容部と外気とを遮断可能な部材を意味し、パッキン又はＯリングなどを好適に挙げることができる。
【０１０１】
ポリエチレン樹脂、ポリプロピレン樹脂、及びポリエチレン−ポリプロピレン樹脂とは異なる樹脂は、パーフルオロ樹脂であることが好ましい。
【０１０２】
パーフルオロ樹脂としては、四フッ化エチレン樹脂（ＰＴＦＥ）、四フッ化エチレン−パーフルオロアルキルビニルエーテル共重合体（ＰＦＡ）、四フッ化エチレン−六フッ化プロピレン共重合樹脂（ＦＥＰ）、四フッ化エチレン−エチレン共重合体樹脂（ＥＴＦＥ）、三フッ化塩化エチレン−エチレン共重合樹脂（ＥＣＴＦＥ）、フッ化ビニリデン樹脂（ＰＶＤＦ）、三フッ化塩化エチレン共重合樹脂（ＰＣＴＦＥ）、フッ化ビニル樹脂（ＰＶＦ）等を挙げることができる。
特に好ましいパーフルオロ樹脂としては、四フッ化エチレン樹脂、四フッ化エチレン−パーフルオロアルキルビニルエーテル共重合体、四フッ化エチレン−六フッ化プロピレン共重合樹脂を挙げることができる。
【０１０３】
防錆及び金属溶出防止処理が施される金属としては、炭素鋼、合金鋼、ニッケルクロム鋼、ニッケルクロムモリブデン鋼、クロム鋼、クロムモリブデン鋼、マンガン鋼等を挙げることができる。
防錆及び金属溶出防止処理としては、皮膜技術を適用することが好ましい。
皮膜技術には、金属被覆（各種メッキ），無機被覆（各種化成処理，ガラス，コンクリート，セラミックスなど）および有機被覆（錆止め油，塗料，ゴム，プラスチックス）の３種に大別されている。
好ましい皮膜技術としては、錆止め油、錆止め剤、腐食抑制剤、キレート化合物、可剥性プラスチック、ライニング剤による表面処理が挙げられる。
中でも、各種のクロム酸塩、亜硝酸塩、ケイ酸塩、燐酸塩、オレイン酸、ダイマー酸、ナフテン酸等のカルボン酸、カルボン酸金属石鹸、スルホン酸塩、アミン塩、エステル（高級脂肪酸のグリセリンエステル又は燐酸エステル）などの腐食抑制剤、及びエチレンジアミンテトラ酢酸、グルコン酸、ニトリロトリ酢酸、ヒドロキシエチルエチレンジアミン三作酸、ジエチレントリアミン五作酸などのキレート化合物による表面処理、ならびにフッ素樹脂によるライニングが好ましい。特に好ましいのは、燐酸塩の腐食抑制剤による表面処理及びフッ素樹脂によるライニングである。
また、直接的な被覆処理と比較して、直接、錆を防ぐわけではないが、被覆処理による防錆期間を延長させる処理方法として、防錆処理前に「前処理」を採用することも好ましい。
このような前処理の具体例としては、金属表面に存在する塩化物又は硫酸塩などの種々の腐食因子を、洗浄又は研磨によって除去する処理を好適に挙げることができる。
【０１０４】
収容容器としては具体的に以下を挙げることができる。
・Ｅｎｔｅｇｒｉｓ社製  ＦｌｕｏｒｏＰｕｒｅＰＦＡ複合ドラム（接液内面：ＰＦＡ樹脂ライニング）
・ＪＦＥ社製  鋼製ドラム缶（接液内面：燐酸亜鉛皮膜）
【０１０５】
また、本発明において用いることができる収容容器としては、特開平１１−０２１３９３号公報＜００１３＞〜＜００３０＞、及び特開平１０−４５９６１号公報＜００１２＞〜＜００２４＞に記載の容器も挙げることができる。
【０１０６】
本発明における有機系処理液は、静電気の帯電、引き続き生じる静電気放電に伴う薬液配管又は各種パーツ（フィルター、Ｏ−リング、チューブなど）の故障を防止する為、導電性の化合物を添加しても良い。導電性の化合物としては特に制限されないが、例えば、メタノールが挙げられる。添加量は特に制限されないが、好ましい現像特性を維持する観点で、１０質量％以下が好ましく、５質量％以下が更に好ましい。薬液配管の部材に関しては、ＳＵＳ（ステンレス鋼）、或いは帯電防止処理の施されたポリエチレン、ポリプロピレン、又はフッ素樹脂（ポリテトラフルオロエチレン、パーフロオロアルコキシ樹脂など）で被膜された各種配管を用いることができる。フィルター又はＯ−リングに関しても同様に、帯電防止処理の施されたポリエチレン、ポリプロピレン、又はフッ素樹脂（ポリテトラフルオロエチレン、パーフロオロアルコキシ樹脂など）を用いることができる。
【０１０７】
本発明のパターン形成方法で得られたパターンは、一般には、半導体デバイスのエッチングマスク等として好適に用いられるが、その他の用途にも用いることが可能である。その他の用途としては、例えば、ＤＳＡ（Ｄｉｒｅｃｔｅｄ  Ｓｅｌｆ−Ａｓｓｅｍｂｌｙ）におけるガイドパターン形成（例えば、ＡＣＳ  Ｎａｎｏ  Ｖｏｌ．４  Ｎｏ．８  Ｐａｇｅ４８１５−４８２３参照）、いわゆるスペーサープロセスの芯材（コア）としての使用（例えば特開平３−２７０２２７号公報、特開２０１３−１６４５０９号公報など参照）などがある。
【０１０８】
［電子デバイスの製造方法］
本発明は、上記した本発明のパターン形成方法を含む、電子デバイスの製造方法にも関する。
本発明の電子デバイスの製造方法により製造される電子デバイスは、電気電子機器（家電、ＯＡ（ｏｆｆｉｃｅ  ａｕｔｏｍａｔｉｏｎ）機器、メディア関連機器、光学用機器及び通信機器等）に、好適に搭載される。
【実施例】
【０１０９】
以下、実施例により本発明を説明するが、本発明は、これらに限定されない。【０１１０】
［実施例１］
（金属亜酸化物カチオン、カウンターアニオン、過酸化物系配位子、及び水を含有する感活性光線性又は感放射線性組成物の調製）
金属亜酸化物カチオン、カウンターアニオン、及び過酸化物系配位子についてそれぞれ別々の水溶液を調製した。金属亜酸化物カチオンを含む水溶液を溶液（Ａ）、過酸化物系配位子を含む水溶液を溶液（Ｂ）、カウンターアニオンを含む水溶液を溶液（Ｃ）と呼ぶ。
５００ｍＬの超純水（電気抵抗１８ＭΩ・ｃｍ）と０．５モルのＺｒＯＣｌ２・８Ｈ２Ｏ（Ａｌｆａ  Ａｅｓａｒ  ９９．９質量％）を混合し、溶液（Ａ）を調製した。
Ｈ２Ｏ２（水性）（３０質量％、Ｍａｌｌｉｎｃｋｒｏｄｔ  Ｂａｋｅｒ）を超純水で希釈して６〜８質量％のＨ２Ｏ２（水性）溶液を生成することによって溶液（Ｂ）を調製した。
２〜５ｍｏｌ／ＬのＨ２ＳＯ４（水性）を含む溶液（Ｃ）は、保証濃度（Ｆｉｓｃｈｅｒ  Ｓｃｉｅｎｔｉｆｉｃ、５ｍｏｌ／Ｌ）で得るか、または濃厚溶液（９８質量％  Ｈ２ＳＯ４、Ｍａｌｌｉｎｃｋｒｏｄｔ  Ｂａｋｅｒ）を超純水で希釈した。
溶液（Ａ）、溶液（Ｂ）、及び溶液（Ｃ）を計量して個々の予め清浄化したポリエチレンボトルに入れた。目標の最終金属濃度を得るのに十分な量の超純水を溶液（Ｃ）に加えた。次いで４．８ｍＬの溶液（Ａ）（Ｚｒ）を１．８ｍＬの溶液（Ｂ）（Ｈ２Ｏ２）に注いでボトル中の成分を混ぜ合わせ、５分間静置し、次いでこの溶液（Ａ）及び溶液（Ｂ）の混合液に、２．１６ｍＬの溶液（Ｃ）（Ｈ２ＳＯ４（水性））及び２１．２４ｍＬの超純水を注いで混ぜ合わせ、さらに５分間静置した。【０１１１】
上記の方法によって、０．１６ｍｏｌ／Ｌのジルコニウム濃度を有する溶液の配合物３０ｍＬを得た。
得られた溶液を後述の表１に示す方法で濾過することによって、感活性光線性又は感放射線性組成物（レジスト組成物）を得た。
実施例で用いたフィルターは以下に記載のものを用いたが、本発明の製造方法に使用可能なフィルターはこれらに限定されない。
ポリエチレン製フィルターは、日本ポール社製「ＰＥ−クリーン、高密度ポリエチレン（ＨＤＰＥ）」を用いた。孔径は表１に記載のものを用いた。孔径は、具体的には、２ｎｍ、５ｎｍ、１０ｎｍ、３０ｎｍ、５０ｎｍであり、濾過表面積は、それぞれ、１．３ｍ２、１．３ｍ２、１．３ｍ２、１．１ｍ２、１．４ｍ２、である。
ナイロン６，６製フィルターは、日本ポール社製「フォトクリーンＤＤＦ、ウルチブリーツ・Ｐ−ナイロン、濾過表面積２５００ｃｍ２」を用いた。孔径は表１に記載のものを用いた。【０１１２】
（パターン形成）
基板として８インチシリコンウエハを使用した。シリコンウエハの表面を塩基性界面活性剤、酸性界面活性剤、Ｏ２プラズマ、紫外オゾン、ピラニアエッチング液又はＤＭＳＯ（ジメチルスルホキシド）で前処理し、続いて２２５℃の温度まで加熱して表面を親水性にした。ウエハをスピンコーター上に装填し、感活性光線性又は感放射線性組成物をウエハの中心に定量吐出した。定量吐出される感活性光線性又は感放射線性組成物の量は、所望の塗り厚およびウエハのサイズに基づいて選択した。スピンコーターを１００ｒｐｍ（ｒｏｔａｔｉｏｎ  ｐｅｒ  ｍｉｎｕｔｅ）で５秒間回転してウエハ全体に感活性光線性又は感放射線性組成物を散布し、次いで３０００ｒｐｍで３０秒間回転して感活性光線性又は感放射線性膜（レジスト膜）を形成した。この感活性光線性又は感放射線性膜が形成されたウエハをプレ露光ベークに１００℃で０．１分間かけた。これにより、感活性光線性又は感放射線性膜を厚さ５０ｎｍで形成させた。
この感活性光線性又は感放射線性膜に、ＥＵＶレーザー供給源を有するリソグラフィ加工システム（Ｅｘｉｔｅｃｈ社製  ＭＥＴ，ＮＡ０．３）を用いて、パターンマスクを介して波長１３．５ｎｍの光線を照射した。照射後、ホットプレート上で、１００℃で１分間露光後ベークにかけた。パドル現像法を用いて、感活性光線性又は感放射線性膜を２．３８質量％水酸化テトラメチルアンモニウム（ＴＭＡＨ）水溶液で現像した。具体的には、現像液を感活性光線性又は感放射線性膜と２０秒間接触させ、次いで現像後のパターンを水でリンスし、乾燥した。
１インチは２５．４ｍｍである。
使用するパターンマスクとしては、ＥＵＶの不要な反射を抑える遮光帯をパターン外周部に配置されているマスクを使用しても良く、この遮光帯の掘り込みの底に、微細な凸凹を設けたマスクを使用しても良い。このようなマスクを使用することで、「アウト・オブ・バンド光」を抑えて回路パターンを形成することができる。【０１１３】
［実施例２〜４］
濾過方法を表１記載の方法に変えた以外は、実施例１と同様の方法でパターンを得た。【０１１４】
［実施例５］
（金属亜酸化物カチオン、カウンターアニオン、過酸化物系配位子、及び水を含有する感活性光線性又は感放射線性組成物の調製）
金属亜酸化物カチオン、カウンターアニオン、及び過酸化物系配位子についてそれぞれ別々の水溶液を調製した。金属亜酸化物カチオンを含む水溶液については溶液（Ａ２）、過酸化物系配位子を含む水溶液については溶液（Ｂ２）、カウンターアニオンを含む水溶液については溶液（Ｃ２）と呼ぶ。
５００ｍＬの超純水と混ぜ合わせた０．５モルのＨｆＯＣｌ２・８Ｈ２Ｏ（２０４．７６ｇ、Ａｌｆａ  Ａｅｓａｒ  ９８質量％）の溶液を濾過することによって溶液（Ａ２）を調製した。
Ｈ２Ｏ２（水性）（３０質量％、Ｍａｌｌｉｎｃｋｒｏｄｔ  Ｂａｋｅｒ）を超純水で希釈して６〜８質量％のＨ２Ｏ２（水性）溶液を生成することによって溶液（Ｂ２）を調製した。
２〜５ｍｏｌ／ＬのＨ２ＳＯ４（水性）を含む溶液（Ｃ２）は、保証濃度（Ｆｉｓｃｈｅｒ  Ｓｃｉｅｎｔｉｆｉｃ、５ｍｏｌ／Ｌ）で得るか、又は濃厚溶液（９８質量％  Ｈ２ＳＯ４、Ｍａｌｌｉｎｃｋｒｏｄｔ  Ｂａｋｅｒ）を超純水で希釈した。
溶液（Ａ２）、溶液（Ｂ２）、及び溶液（Ｃ２）を計量して個々の予め清浄化したポリエチレンボトルに入れた。目標の最終金属濃度を得るのに十分な量の超純水を溶液（Ｃ２）に加えた。次いで４．５ｍＬの溶液（Ａ２）（Ｈｆ）を１６．８７５ｍＬの溶液（Ｂ２）（Ｈ２Ｏ２）に注いでボトル中の成分を混ぜ合わせ、５分間静置し、次いでこの溶液（Ａ２）及び溶液（Ｂ２）の混合液に、１．８ｍＬの溶液（Ｃ２）（Ｈ２ＳＯ４（水性））及び６．８２５ｍＬの超純水を注いで混ぜ合わせ、さらに５分間静置した。【０１１５】
上記の方法によって、０．１５ｍｏｌ／Ｌのハフニウム濃度を有する溶液の配合物３０ｍＬを得た。
得られた溶液を後述の表１に示す方法を用いて濾過することによって、感活性光線性又は感放射線性組成物（レジスト組成物）を得た。【０１１６】
（パターン形成）
上記で得られた感活性光線性又は感放射線性組成物を用いて、実施例１と同様の操作を行い、パターンを形成した。【０１１７】
［実施例６〜８］
濾過方法を後述の表１記載の方法に変えた以外は、実施例５と同様の方法でパターンを得た。【０１１８】
［実施例９］
（金属原子を含むカチオン、有機系配位子、及び有機溶剤を含有する感活性光線性又は感放射線性組成物の調製）
０．２０９ｇのモノブチルスズオキシド（ＢｕＳｎＯＯＨ）の粉末（ＴＣＩ  Ａｍｅｒｉｃａ）を１０ｍＬの４−メチル−２−ペンタノールに添加した。この溶液を密閉容器に入れ、２４時間撹拌し、その後、４０００ｒｐｍで１５分間遠心分離し、孔径０．４５μｍのポリテトラフルオロエチレン（ＰＴＦＥ）製のシリンジフィルターで不溶物を濾過することによって、感活性光線性又は感放射線性組成物（レジスト組成物）を得た。【０１１９】
（パターン形成）
基板として２５ｍｍ×２５ｍｍのシリコンウエハを使用した。シリコンウエハの表面を１０分サイクルで紫外オゾンで前処理した。選択した感活性光線性又は感放射線性組成物を、ウエハ上に４５００ｒｐｍで３０秒間スピンコートし感活性光線性又は感放射線性膜（レジスト膜）を形成した。この感活性光線性又は感放射線性膜が形成されたウエハをプレ露光ベークに１００℃で２分間かけた。これにより、感活性光線性又は感放射線性膜を厚さ２２ｎｍで形成させた。
この感活性光線性又は感放射線性膜に、ＥＵＶレーザー供給源を有するリソグラフィ加工システム（Ｅｘｉｔｅｃｈ社製  ＭＥＴ，ＮＡ０．３）を用いて、パターンマスクを介して波長１３．５ｎｍの光線を１０１ｍＪ／ｃｍ２照射した。照射後、１６５℃で２分間露光後ベーク（ＰＥＢ）にかけた。パドル現像法を用いて、露光後の感活性光線性又は感放射線性膜をプロピレングリコールモノメチルエーテルアセテート（ＰＧＭＥＡ）で現像し、脱イオン水でリンスし、最後に２００℃で５分間加熱した。【０１２０】
［実施例１０〜１２］
濾過方法を後述の表１記載の方法に変えた以外は、実施例９と同様の方法でパターンを得た。【０１２１】
［実施例１３］
実施例９に対し、モノブチルスズオキシド（ＢｕＳｎＯＯＨ）の４−メチル−２−ペンタノール溶液をジブチルスズジアセテートのｎ−プロパノール溶液（０．０２５ｍｏｌ／Ｌ）に替えた以外は同様の方法でパターンを得た。【０１２２】
［実施例１４〜１６］
濾過方法を後述の表１記載の方法に変えた以外は、実施例１３と同様の方法でパターンを得た。【０１２３】
［実施例１７］
現像液を酢酸ブチルに変更し、リンス工程を無くした以外は、実施例９と同様の方法でパターンを得た。【０１２４】
［実施例１８］
現像液を酢酸イソアミルに変更し、リンス工程を無くした以外は、実施例９と同様の方法でパターンを得た。【０１２５】
［実施例１９］
現像液を２−ヘプタノンに変更し、リンス工程を無くした以外は、実施例９と同様の方法でパターンを得た。【０１２６】
［実施例２０］
現像液を酢酸ブチルに変更し、リンス液を４−メチル−２−ペンタノールに変更した以外は、実施例９と同様の方法でパターンを得た。【０１２７】
［実施例２１］
現像液を酢酸ブチルに変更し、リンス液をデカンに変更した以外は、実施例９と同様の方法でパターンを得た。【０１２８】
［実施例２２］
現像液を酢酸イソアミルに変更し、リンス液をウンデカンに変更した以外は、実施例９と同様の方法でパターンを得た。【０１２９】
［実施例２３］
現像液を酢酸イソアミルに変更し、リンス液を４−メチル−２−ペンタノールに変更した以外は、実施例９と同様の方法でパターンを得た。【０１３０】
［実施例２４］
現像液を酢酸イソアミルに変更し、リンス液をジ−ｎ−ブチルエーテルに変更した以外は、実施例９と同様の方法でパターンを得た。【０１３１】
［実施例２５］
現像液を酢酸イソアミルに変更し、リンス液をデカンに変更した以外は、実施例９と同様の方法でパターンを得た。【０１３２】
［実施例２６］
現像液を１．０質量％のＫＯＨを添加剤として含む、２．３８質量％水酸化テトラメチルアンモニウム（ＴＭＡＨ）水溶液に変更した以外は、実施例５と同様の方法でパターンを得た。【０１３３】
［比較例１］
濾過方法を後述の表１記載の方法に変えた以外は、実施例１と同様の方法でパターンを得た。【０１３４】
［比較例２］
濾過方法を後述の表１記載の方法に変えた以外は、実施例９と同様の方法でパターンを得た。【０１３５】
［比較例３］
濾過方法を後述の表１記載の方法に変えた以外は、実施例９と同様の方法でパターンを得た。【０１３６】
＜循環濾過方法＞
〔濾過装置１〕
図１に示すように、タンク１、ポンプ２、及び第１のフィルターが設置されたカラム１００を、流路５、６、及び７で接続した。流路７に流量計３、及び充填口８を設置し、処理液充填容器４へ処理後の感活性光線性又は感放射線性組成物を充填できる装置を組み立てた。ポンプ２を駆動させることにより、タンク１内に収容された感活性光線性又は感放射線性組成物の溶液が、タンク１、ポンプ２、及びカラム１００の順に閉鎖系内で循環されるようになっている。
ここで、循環回数は、［（感活性光線性又は感放射線性組成物の溶液の第１のフィルター通過積算量）／（感活性光線性又は感放射線性組成物の溶液のタンクへの仕込み量）−１］とした。
実施例１〜５、９〜１３、１７〜２６及び比較例１〜３では濾過装置１を用いた。【０１３７】
〔濾過装置２〕
図２に示すように、タンク１、ポンプ２、第１のフィルターが設置されたカラム１００、及び第２のフィルターが設置されたカラム２００を、流路５、６、７、及び９で接続した。流路７に流量計３、及び充填口８を設置し、処理液充填容器４へ処理後の感活性光線性又は感放射線性組成物を充填できる装置を組み立てた。ポンプ２を駆動させることにより、タンク１内に収容された感活性光線性又は感放射線性組成物の溶液が、タンク１、ポンプ２、カラム２００、及びカラム１００の順に閉鎖系内で循環されるようになっている。
ここで、循環回数は、［（感活性光線性又は感放射線性組成物の溶液の第１のフィルター通過積算量）／（感活性光線性又は感放射線性組成物の溶液のタンクへの仕込み量）−１］とした。
実施例６〜８及び１４〜１６では濾過装置２を用いた。【０１３８】
＜解像力＞
線幅２０ｎｍ、１８ｎｍ、１６ｎｍ、１５ｎｍ、１４ｎｍ、及び１３ｎｍの１：１ラインアンドスペースパターンの解像状況を、走査型電子顕微鏡（（株）日立製作所製Ｓ−９３８０ＩＩ）を用いて観察した。問題なく解像しているものをＡとし、それ以外は下記基準に基づき、Ｂ、Ｃと記載した。より小さいサイズのパターンが解像しているほど、解像性能が良好なことを示す。
Ａ：解像
Ｂ：部分的に非解像（線幅を測定することは可能）
Ｃ：非解像（線幅測定が困難）【０１３９】
＜残渣欠陥＞
上記の方法にて得られた線幅２０ｎｍの１：１ラインアンドスペースパターンのパターン形状を、走査型電子顕微鏡（（株）日立製作所製Ｓ−９３８０ＩＩ）によって観察して、残渣欠陥の個数を求めた。観察箇所を１μｍずつずらしながら、１０００枚の写真撮影を行い、パターン上に確認された残渣欠陥の個数をカウントした。残渣欠陥の個数が小さいほど性能が良好であることを示す。【０１４０】
＜液中パーティクル測定方法＞
得られた感活性光線性又は感放射線性組成物について、調製直後の感活性光線性又は感放射線性組成物中の粒径０．１５μｍ以下のパーティクル数（個／ｍＬ）を測定した。パーティクル数の測定は、リオン社製パーティクルカウンターＫＳ−４１を用いてカウントした。【０１４１】
実施例及び比較例の濾過方法及び評価結果を下記表１に示す。【０１４２】
【表１】
2017163922.tif 000005
【０１４３】
実施例１〜２６の感活性光線性又は感放射線性組成物は、ポリエチレン系樹脂のフィルターを用いて循環濾過されて得られたものである。これらの感活性光線性又は感放射線性組成物１ｍＬ中に含まれる粒径０．１５μｍ以下の液中パーティクル数は１０個以下であり、解像性が良好で、かつ残渣欠陥が少なかった。比較例１ではポリエチレン系樹脂のフィルターを用いて濾過されているが循環濾過はされておらず、１ｍＬ中に含まれる粒径０．１５μｍ以下の液中パーティクル数が５０個であった。また、比較例２ではポリエチレン系樹脂のフィルターを用いておらず、１ｍＬ中に含まれる粒径０．１５μｍ以下の液中パーティクル数が１００個であった。比較例１及び２は解像性が実施例より劣り、かつ残渣欠陥も実施例より多かった。【０１４４】
実施例９〜２５ (有機溶剤現像) において、現像液またはリンス液を明細書に記載した２種以上を混合した液としても同様の効果が得られる。【０１４５】
実施例で使用した感活性光線性又は感放射線性組成物に明細書に記載の塩基性化合物、紫外線吸収剤、界面活性剤、及びその他の添加剤から選ばれる少なくとも１種を加えても同様の効果が得られる。
【符号の説明】
【０１４６】
１  タンク
２  ポンプ
３  流量計
４  処理液充填容器
５、６、７  流路
８  充填口
１００  第１のフィルターが設置されたカラム
２００  第２のフィルターが設置されたカラム
【図１】
2017163922.tif 000006
【図２】
2017163922.tif 000007
【国際調査報告】
2017163922.tif 000008
2017163922.tif 000009
2017163922.tif 000010
2017163922.tif 000011